(57)【要約】      （修正有）【課題】強化されていてもよいガラス基板上に配置された膜を備えた物品であって、その膜とガラス基板の間の界面が、その物品が改善された平均曲げ強度を有し、かつ膜がその用途にとって重要な機能特性を維持するように改良されている積層物品の提供。【解決手段】その膜のいくつかの重要な機能特性は、光学的性質、電気的性質および／または機械的性質を含む。界面は、約４Ｊ／ｍ2未満の有効付着エネルギーを示す。その界面は、ガラス基板１２０と膜１１０との間に亀裂軽減層１３０を含ませることによって改良される。【選択図】図１
2018140935.tif 000002
【特許請求の範囲】
【請求項１】
積層物品において、
対向する主面を有し、第１の平均破壊歪みを有するガラス基板、
第１の主面上に配置されて、第１の界面を形成する亀裂軽減層であって、厚さが１００ｎｍ以下であり、ポリマーを含む、亀裂軽減層、および
前記亀裂軽減層上に配置されて、第２の界面を形成する膜であって、前記第１の平均破壊歪みより小さい第２の平均破壊歪みを有する膜、
を備え、
前記第１の界面および前記第２の界面の少なくとも一方が、前記物品が、前記第１の平均破壊歪みと前記第２の平均破壊歪みとの間の歪みレベルで歪んだときに、前記亀裂軽減層の少なくとも一部分が、前記膜または前記ガラス基板から分離するような中程度の付着力を示す、積層物品。
【請求項２】
前記亀裂軽減層の前記少なくとも一部分が、前記膜から始まる亀裂が該亀裂軽減層に橋渡ししたときに、該膜から、または前記ガラス基板から始まる亀裂が該亀裂軽減層に橋渡ししたときに、該ガラス基板から、分離する、請求項１記載の積層物品。
【請求項３】
前記亀裂軽減層が、前記ガラス基板および前記膜の一方の破壊靭性の約５０％以下である破壊靭性を有する、請求項１または２記載の積層物品。
【請求項４】
前記ポリマーが、プラズマ重合フルオロポリマー、プラズマ重合炭化水素ポリマー、プラズマ重合シロキサンポリマーおよびプラズマ重合シランポリマーの１つ以上を含むものである、請求項１から３いずれか１項記載の積層物品。
【請求項５】
前記亀裂軽減層が連続層または不連続層から構成される、請求項１から４いずれか１項記載の積層物品。
【請求項６】
前記ガラス基板が、アルカリアルミノケイ酸塩ガラス、アルカリ含有ホウケイ酸ガラスおよびアルカリアルミノホウケイ酸塩ガラスの１つから構成され、約５００ＭＰａ超の圧縮応力および約１５μｍ超の圧縮層の深さを有する、請求項１から５いずれか１項記載の積層物品。
【請求項７】
積層物品において、
対向する主面を有し、第１の平均破壊歪みを有するガラス基板、
第１の主面上に配置されて、第１の界面を形成する亀裂軽減層であって、厚さが１００ｎｍ以下であり、ポリマーを含む、亀裂軽減層、および
前記亀裂軽減層上に配置されて、第２の界面を形成する膜であって、前記第１の平均破壊歪みより小さい第２の平均破壊歪みを有する膜、
を備え、
前記第１の界面と前記第２の界面の１つ以上で約４Ｊ／ｍ2未満の有効付着エネルギーを示す、積層物品。
【請求項８】
前記亀裂軽減層が、前記膜から始まる亀裂が該亀裂軽減層に橋渡ししたときに、該膜から、または前記ガラス基板から始まる亀裂が該亀裂軽減層に橋渡ししたときに、該ガラス基板から、少なくとも部分的に剥離する、請求項７記載の積層物品。
【請求項９】
積層物品において、
対向する主面を有するガラス基板であって、第１の平均破壊歪みを有するガラス基板、
第１の主面上に配置された亀裂軽減層であって、厚さが１００ｎｍ以下であり、ポリマーを含む、亀裂軽減層、および
前記亀裂軽減層上に配置された膜であって、前記第１の平均破壊歪みより小さい第２の平均破壊歪みを有する膜、
を備え、
前記亀裂軽減層により、前記膜および前記ガラス基板の一方から始まり、該亀裂軽減層に入る亀裂が、該亀裂軽減層内に留まる、積層物品。
【発明の詳細な説明】
【関連出願の説明】
【０００１】
本出願は、２０１２年１０月１２日に出願された米国仮特許出願第６１／７１２９０８号の米国法典第３５編第１１９条の下での優先権の恩恵、および２０１３年５月７日に出願された米国仮特許出願第６１／８２０３９５号の米国法典第３５編第１１９条の下での優先権の恩恵を主張するものであり、それらの内容が依拠され、ここに全てが引用される。
【技術分野】
【０００２】
本開示は、表面に膜が配置されたガラス基板、およびそのガラス基板がその平均曲げ強度を実質的に維持し、かつその膜がその用途のための重要な性質を維持するように、膜とガラス基板との間に配置された改良界面を有する積層体を備えた物品に関する。
【背景技術】
【０００３】
ここに記載されるように強化されているかまたは強力であってよい、ガラス基板を備えた物品には、特に、タッチスクリーン用途において、ディスプレイの保護カバーガラスとして、最近、幅広い利用法が見出されており、自動車用または建築用の窓および太陽光発電システムのためのガラスなどの、多くの他の用途における使用も可能性がある。これらの用途の多くにおいて、ガラス基板に膜を施すことが都合よいことがある。例示の膜としては、インジウムスズ酸化物（「ＩＴＯ」）または他の透明な導電性酸化物（例えば、アルミニウムおよびガリウムドープト酸化亜鉛およびフッ素ドープト酸化スズ）、様々な種類の硬質膜（例えば、ダイヤモンド状炭素、Ａｌ2Ｏ3、ＡｌＮ、ＡｌＯxＮy、Ｓｉ3Ｎ4、ＳｉＯxＮy、ＳｉＡｌxＯyＮz、ＴｉＮ、ＴｉＣ）、ＩＲまたはＵＶ反射層、導電層または半導体層、エレクトロニクス層、薄膜トランジスタ層、または反射防止（「ＡＲ」）膜（例えば、ＳｉＯ2、Ｎｂ2Ｏ5およびＴｉＯ2層状構造）が挙げられる。多くの場合、これらの膜は、必然的に、硬質でなければならず、および／または高弾性率を有さなければならず、そうでなければ、他の機能特性（例えば、機械的性質、耐久性、導電率、光学的性質）が損なわれてしまう。ほとんどの場合、これらの膜は薄膜である、すなわち、それらは、一般に、０．００５μｍから１０μｍ（例えば、５ｎｍから１０，０００ｎｍ）の範囲の厚さを有する。
【０００４】
膜が、強化されているまたは強力であると特徴付けられることもある、ガラス基板の表面に施されると、そのガラス基板の平均曲げ強度は、例えば、ボール落下またはリング・オン・リング強度試験を使用して評価した場合、低下していることがある。この挙動は、温度効果とは関係ないと評価されてきた（すなわち、その挙動は、任意の加熱による強化ガラス基板における表面圧縮応力の実質的または測定可能な緩和によって引き起こされない）。平均曲げ強度の減少は、任意のガラス表面の損傷または加工による腐食とも関係ないようであり、薄膜が約５ｎｍから約１０μｍの範囲の厚さを有する場合でさえ、その物品の固有の機械的属性であるようである。理論により拘束されるものではないが、平均曲げ強度におけるこの低下は、そのような膜とガラス基板との間の亀裂の橋渡しと共に、強化されたまたは強力なガラス基板に対するそのような膜の付着力、選択された膜に対する選択された強化されたまたは強力なガラス基板の最初に高い平均曲げ強度（または高い平均破壊歪み）に関連すると考えられる。
【発明の概要】
【発明が解決しようとする課題】
【０００５】
この新たな理解に鑑みて、膜が、ガラス基板の平均曲げ強度を低下させるのを防ぐ必要がある。
【課題を解決するための手段】
【０００６】
本開示の第１の態様は、ガラス基板、ガラス基板の第１の主面上に配置されて、第１の界面を形成する亀裂軽減層および亀裂軽減層上に配置されて、第２の界面を形成する膜を備えた積層物品に関する。１つ以上の実施の形態において、そのガラス基板は、前記膜の平均破壊歪みよりも大きい平均破壊歪みを有する。１つ以上の実施の形態において、第１の界面および／または第２の界面は、前記物品が、ガラス基板の平均破壊歪みと膜の平均破壊歪みとの間の歪みレベルで歪んだときに、亀裂軽減層の少なくとも一部分が、膜またはガラス基板から分離するような中程度の付着力を示す。特別な実施の形態において、膜から始まる亀裂が亀裂軽減層に橋渡ししたときに、亀裂軽減層の少なくとも一部分が膜から分離する。別の実施の形態において、ガラス基板から始まる亀裂が亀裂軽減層に橋渡ししたときに、亀裂軽減層の少なくとも一部分がガラス基板から分離する。１つ以上の実施の形態において、亀裂軽減層は、膜およびガラス基板の一方から始まり、亀裂軽減層に入る亀裂を、その亀裂軽減層内に留まらせる。１つ以上の実施の形態において、亀裂軽減層は、膜とガラス基板の一方から始まる亀裂が、そのような膜とガラス基板の他方へ伝搬するのを効果的に閉じ込める。
【０００７】
１つ以上の実施の形態において、亀裂軽減層は、ガラス基板および膜の一方の破壊靭性の約５０％以下である破壊靭性を有する。例えば、亀裂軽減層の破壊靭性は、約１ＭＰａ・ｍ1/2以下であることがある。亀裂軽減層の厚さは、約１００ｎｍ以下、約２０ナノメートル以下、またはある場合には、約５ｎｍ以下であることがある。１つ以上の実施の形態の亀裂軽減層は、連続層または不連続層であってよい。
【０００８】
亀裂軽減層は、プラズマ重合高分子、シランまたは金属を含むことがある。プラズマ重合高分子の例としては、プラズマ重合フルオロポリマー、プラズマ重合炭化水素ポリマー、プラズマ重合シロキサンポリマーおよびプラズマ重合シランポリマーが挙げられる。プラズマ重合炭化水素ポリマーは、揮発性ガス（例えば、アルカン（ＣnＨ2n+2）、アルケン（ＣnＨ2n）および／またはアルキン（ＣnＨ2n-2）、式中、ｎ＜８）、および必要に応じて水素から形成された真空蒸着材料であってよい。別の変形において、亀裂軽減層は、高分子形成フッ化炭素ガス（例えば、ＣＨＦ3およびＣ4Ｆ8）およびフッ素化エッチング剤（例えば、ＣＦ4、Ｃ2Ｆ6、Ｃ3Ｆ8、ＮＦ3、およびＳＦ6）から形成された真空蒸着材料を含むプラズマ重合フルオロポリマーを含むことがある。さらに別の変形において、亀裂軽減層は、シラン源材料（例えば、式ＲxＳｉＸ4-xを有するシラン源材料、式中、Ｒはアルキルまたはアリール有機基であり、Ｘは水素、ハロゲン化物、および／またはアルコキシ基である）および随意的な酸化剤（例えば、酸素、オゾン、亜酸化窒素、二酸化炭素、水蒸気、および／または過酸化水素）から形成された真空蒸着材料を含むプラズマ重合シランポリマーを含むことがある。１つ以上の実施の形態において、亀裂軽減層は、プラズマを使用せずに、溶液堆積または蒸着されたシランを含む。シランは、脂肪族シランおよび／または芳香族シランを含んでもよい。シランは、必要に応じて、式ＲxＳｉＸ4-xを有することがあり、式中、Ｒは、フッ素、アルキル、随意的にフッ素化されたアリール有機基または塩素化アリール有機基であり、Ｘは、ハロゲン化物またはアルコキシ基である。１つ以上の実施の形態において、亀裂軽減層は、ＡｕまたはＣｕを含むことがある、または必要に応じて、多孔質層（例えば、多孔質シリカ）を含むことがある。
【０００９】
１つ以上の実施の形態において、膜は、１つ以上の機能特性（例えば、光学的性質、電気的性質および／または機械的性質）を示すことがあり、その膜の機能特性は、亀裂軽減層と組み合わされたときに（ここに記載されるように、膜および／またはガラス基板からの亀裂軽減層のその後の分離のいずれの前）、実質的に同じであるか、または維持されている。その膜としては、透明な導電性酸化物層、ＩＲ反射層、ＵＶ反射層、導電層、半導体層、エレクトロニクス層、薄膜トランジスタ層、ＥＭＩ遮蔽層、反射防止層、防眩層、防汚(dirt-resistant)層、自浄層、耐引掻性層、障壁層、パッシベーション層、気密層、拡散ブロック層、および／または耐指紋性層が挙げられるであろう。
【００１０】
１つ以上の実施の形態において、そのガラス基板は、亀裂軽減層および膜と組み合わされたときに、実質的に維持される平均曲げ強度を有する。このガラス基板は、アルカリアルミノケイ酸塩ガラス、アルカリ含有ホウケイ酸ガラスおよび／またはアルカリアルミノホウケイ酸塩ガラスを含むことがある。いくつかの実施の形態において、そのガラス基板は、化学強化されていることがあり、約５００ＭＰａ超の圧縮応力および約１５μｍ超の圧縮層の深さを示すことがある。
【００１１】
１つ以上の実施の形態において、前記積層物品は、ガラス基板および膜を備えるが、亀裂軽減層を備えていない物品と比べた場合、大幅に改善された平均曲げ強度を有する。いくつかの実施の形態において、その物品は、約４Ｊ／ｍ2未満、またさらには約０．８５Ｊ／ｍ2未満の、第１の界面および第２の界面の１つ以上での有効付着エネルギーを示す。
【００１２】
本開示の第２の態様は、積層物品を形成する方法に関する。１つ以上の実施の形態において、この方法は、ガラス基板を提供する工程、第１の対向する主面上に、１つ以上の機能特性を有する膜を配置して、そのガラス基板と界面を形成する工程、およびその界面の有効付着エネルギーを約４Ｊ／ｍ2未満に制御する工程を含む。１つ以上の実施の形態において、その方法は、膜とガラス基板との間に亀裂軽減層を配置することによって、有効付着エネルギーを制御する工程を含む。
【図面の簡単な説明】
【００１３】
【図１】１つ以上の実施の形態による、ガラス基板、膜および亀裂軽減層を備えた積層物品の概略図
【図２】膜内での亀裂の発生およびその可能性のある橋渡し様式の説明図
【図３】弾性不一致αの関数としての膜内の亀裂の存在およびその可能性のある橋渡しに関する理論モデルの説明図
【図４】エネルギー放出比Ｇd／Ｇpを示すグラフ
【図５Ａ】亀裂軽減層上に膜を配置する前の、ガラス基板および図１に示された亀裂軽減層の代わりの実施の形態の上面図
【図５Ｂ】線１Ｂ−１Ｂに沿った、図５Ａに示されたガラス基板および亀裂軽減層の断面図
【図５Ｃ】亀裂軽減層上に膜を配置する前の、ガラス基板および図１に示された亀裂軽減層の代わりの実施の形態の上面図
【図６】実施例１Ａ〜１Ｅによるガラス基板または物品のリング・オン・リングの破壊荷重性能を示すグラフ
【図７】実施例２Ａ〜２Ｅによる、ガラス基板または物品のリング・オン・リングの破壊荷重性能を示すグラフ
【図８】実施例２Ａおよび２Ｆ〜２Ｈによるガラス基板または物品のリング・オン・リングの破壊荷重性能を示すグラフ
【発明を実施するための形態】
【００１４】
以下の詳細な説明において、本開示の実施の形態の完全な理解を与えるために、数多くの特定の詳細が述べられているであろう。しかしながら、本開示の実施の形態が、これらの特定の詳細のいくつかまたは全てを持たずに実施される場合があることが、当業者には明白であろう。他の例において、本開示を不必要に分かりにくくしないように、周知の特徴またはプロセスは詳しく記載されていないことがある。その上、共通または類似の要素を特定するために、同様のまたは同じ参照番号が使用されることがある。
【００１５】
図１を参照すると、本開示の態様は、膜１１０およびガラス基板１２０を備えた積層物品１００を含み、膜１１０とガラス基板１２０との間の有効界面１４０での界面特性は、その物品がその平均曲げ強度を実質的に維持し、その膜がその用途にとって重要な機能特性を維持するように改良されている。１つ以上の実施の形態において、その積層物品は、そのような改良後も維持される機能特性を示す。膜および／または物品の機能特性は、硬度、弾性率、破壊歪み、耐摩耗性、耐引掻性、機械的耐久性、摩擦係数、導電率、電気抵抗率、電子移動度、電子または正孔キャリアドーピング、光屈折率、密度、不透明度、透明度、反射率、吸光係数、透過率などの、光学的性質、電気的性質および／または機械的性質を含んでよい。その膜のこれらの機能特性は、ここに記載されるように、亀裂軽減層との組合せ後であって、膜および／またはガラス基板からの亀裂軽減層の分離のいずれの前に、維持される。
【００１６】
１つ以上の実施の形態において、膜１１０とガラス基板１２０との間の有効界面１４０に対する改良は、膜１１０またはガラス基板１２０の一方から膜１１０またはガラス基板１２０の他方への１つ以上の亀裂の橋渡しを防ぎつつ、膜１１０および／または物品の他の機能特性を維持することを含む。図１に示されるような、１つ以上の特定の実施の形態において、界面特性の改良は、ガラス基板１２０と膜１１０との間に亀裂軽減層１３０を配置することを含む。１つ以上の実施の形態において、亀裂軽減層１３０は、ガラス基板１２０上に配置され、第１の界面１５０を形成し、膜１１０が亀裂軽減層１３０上に配置されて、第２の界面１６０を形成する。有効界面１４０は、第１の界面１５０、第２の界面１６０および／または亀裂軽減層１３０を含む。
【００１７】
膜１１０および／または積層物品１００に組み込まれた他の膜に適用されるような、「膜」という用語は、不連続堆積法または連続堆積法を含む、当該技術分野で公知の任意の方法により形成された１つ以上の層を含む。そのような層は、互いに直接接触していてもよい。その層は、同じ材料または複数の異なる材料から形成されてもよい。１つ以上の代わりの実施の形態において、そのような層は、それらの間に配置された異なる材料の介在層を有してもよい。１つ以上の実施の形態において、膜は、１つ以上の隣接した連続層および／または１つ以上の不連続の断続層（すなわち、互いに隣接して形成された異なる材料を有する層）を含んでもよい。
【００１８】
ここに用いたように、「配置する(dispose)」という用語は、コーティングする、堆積するおよび／または当該技術分野において任意の公知の方法を使用して表面に材料を形成することを含む。配置された材料は、ここに定義された層または膜を構成することがある。「上に配置された」という句は、材料が表面と直接接触するように表面上に材料を形成する例を含み、また、配置された材料と表面との間に１つ以上の介在材料がある状態で、材料が表面に形成された例も含む。この介在材料は、ここに定義された、層または膜を構成してもよい。
【００１９】
ここに用いたように、「平均曲げ強度」という用語は、リング・オン・リング試験、ボール・オン・リング試験、またはボール落下試験などの方法によって試験した、ガラス含有材料（例えば、物品および／またはガラス基板）の曲げ強度を称することが意図されている。「平均」という用語は、平均曲げ強度または任意の他の性質に関連して使用した場合、少なくとも５つのサンプル、少なくとも１０のサンプル、または少なくとも１５のサンプルまたは少なくとも２０のサンプルについてのそのような性質の測定値の数学的平均に基づく。平均曲げ強度は、リング・オン・リング試験またはボール・オン・リング試験での破壊荷重の２母数ワイブル統計の尺度母数を称することがある。この尺度母数は、材料の破壊確率が６３．２％である、ワイブル特徴強度とも呼ばれる。より広く、平均曲げ強度は、ガラス表面の曲げ強度が、破壊せずに耐えられるボール落下高さにより特徴付けられる、ボール落下試験などの他の試験により定義されてもよい。ガラス表面強度は、ガラス含有材料（例えば、物品および／またはガラス基板）を含む器具または装置が、表面曲げ応力を生じるであろう様々な向きで落とされる、装置構成内で試験してもよい。平均曲げ強度は、ある場合には、３点曲げ試験または４点曲げ試験などの、当該技術分野で公知の他の方法によって試験される強度も含んでもよい。ある場合には、これらの試験方法は、物品の縁強度により著しく影響を受けることがある。
【００２０】
ここに用いたように、「橋渡しする(bridge)」または「橋渡し(bridging)」という用語は、亀裂、傷または欠陥の形成およびそのような亀裂、傷または欠陥のサイズの増加および／またはある材料、層または膜から別の材料、層または膜への伝搬を称する。例えば、橋渡しは、膜１１０内に存在する亀裂が、別の材料、層または膜（例えば、ガラス基板１２０）に伝搬する事例を含む。「橋渡しする」または「橋渡し」という用語は、亀裂が、異なる材料、異なる層および／または異なる膜の間の界面を横切る事例も含む。それらの材料、層および／または膜は、亀裂がそのような材料、層または膜の間を橋渡しするのに、互いに直接接触している必要はない。例えば、亀裂は、第１の材料から、その第１の材料とは直接接触していない第２の材料へと、第１と第２の材料の間に配置された中間材料を通じて橋渡しすることによって、橋渡ししてもよい。同じ筋書きが、複数の層および複数の膜並びに材料、層および膜の組合せにも適用されるであろう。ここに記載された物品において、亀裂は、膜１１０またはガラス基板１２０の一方から始まり、有効界面１４０を横切り（具体的に言うと、第１の界面１５０および第２の界面１６０を横切り）、膜１１０またはガラス基板１２０の他方に橋渡しすることがある。ここに記載されるように、亀裂軽減層１３０は、亀裂が始まるところ（すなわち、膜１１０またはガラス基板１２０）にかかわらず、膜１１０とガラス基板１２０との間で橋渡しするのを逸らせるであろう。亀裂の逸れは、ある材料（例えば、膜１１０、ガラス基板１２０または亀裂軽減層１３０）から別の材料（例えば、膜１１０、ガラス基板１２０または亀裂軽減層１３０）に亀裂が橋渡しする際に、ここに記載されるように、亀裂軽減層１３０の膜１１０および／またはガラス基板１２０からの少なくとも部分的な剥離を含んでもよい。亀裂の逸れは、亀裂を、膜１１０および／またはガラス基板１２０に伝搬させる代わりに、亀裂軽減層１３０の中を通って伝搬させることを含んでもよい。そのような場合、亀裂軽減層１３０は、ガラス基板または膜への代わりに、亀裂軽減層の中を通る亀裂の伝搬を促進させる低靭性界面を有効界面１４０に形成するであろう。この種の機構は、有効界面１４０に沿って亀裂を逸らすと記載されることがある。
【００２１】
以下の理論的破壊機構解析は、積層物品内に亀裂が橋渡しすることのある、またはその中で亀裂が緩和されることのある選択された様式を示している。図２は、ガラス基板上に配置された膜内の亀裂の存在およびその可能性のある橋渡しまたは軽減様式を示す説明図である。図２の番号が付けられた要素は、ガラス基板１０；ガラス基板１０の表面（番号が付けられていない）上の膜１２；ガラス基板１０と膜１２との間の界面に入る両側の逸れ１４；停止亀裂１６（膜１２内に発生し始めたが、膜１２を完全に通り抜けなかった亀裂である）；「キンク(kinking)」１８（膜１２の表面に発生したが、ガラス基板１０の表面に到達したときに、ガラス基板１０に入り込まなかったが、代わりに、図２に示された横方向に移動し、次いで、別の位置でガラス基板１０の表面に貫通した亀裂である）；膜１２内で発生し、ガラス基板１０に貫通した貫通亀裂１１；および片側の逸れ１３である。図２は、ゼロ軸１５と比べた、ガラス基板１０における張力対圧縮のグラフ１７も示している。図に示されるように、外部荷重の印加の際に（そのような場合、引張荷重が最も有害な状況である）、膜内の傷が優先的に促進されて、残留圧縮されたまたは強化されたガラス基板内に亀裂が発生する前に、亀裂を形成し得る。図２に示された筋書きにおいて、外部荷重が増加し続けると、亀裂は、ガラス基板に出くわすまで橋渡しする。亀裂がガラス基板１０の表面に到達したときに、亀裂が膜内で始まった場合、亀裂の可能性のある橋渡し様式には、（ａ）番号１１により示されるような、経路を変えずに、ガラス基板中への貫通；（ｂ）番号１３により示されるような、膜とガラス基板との間の界面に沿った片側の逸れ；（ｃ）番号１４により示されるような、その界面に沿った両側の逸れ；（ｄ）番号１８により示されるような、その界面に沿った第１の逸れと、その後のガラス基板中へのキンク；または（ｅ）微視的変形機構、例えば、亀裂先端での塑性、ナノスケール鈍化、またはナノスケール逸れによる、番号１６により示されるような亀裂停止：がある。亀裂は、膜内で始まり、ガラス板中に橋渡しすることがある。上述した橋渡し様式は、亀裂がガラス基板内で始まり、膜中に橋渡しする場合、例えば、ガラス基板中の既存の亀裂または傷が、膜内の亀裂または傷を誘発するまたは核として生じ、そしてガラス基板から膜への亀裂の成長または伝搬をもたらし、亀裂を橋渡しする場合にも、適用できる。
【００２２】
ガラス基板および／または膜に亀裂が貫通することにより、ガラス基板単独（すなわち、膜または亀裂軽減層を持たない）の平均曲げ強度と比べて、その積層物品とガラス基板の平均曲げ強度が低下する一方で、亀裂の逸れ、亀裂の鈍化または亀裂の停止（ここでは、亀裂軽減と集合的に称される）が、物品の曲げ強度を維持するのを助ける。亀裂の鈍化および亀裂の停止は、互いから区別することができる。亀裂の鈍化は、例えば、塑性変形または降伏機構により、増加する亀裂先端の半径を含むことがある。他方で、亀裂の停止は、例えば、亀裂先端での高圧縮応力との遭遇；低弾性率中間層の存在または低弾性率から高弾性率への界面移行により生じる、亀裂先端での応力拡大係数の減少；ある多結晶材料または複合材料におけるようなナノスケールの亀裂の逸れまたは亀裂のねじれ；亀裂先端での歪み硬化などの数多くの異なる機構を含み得る。亀裂の逸れの様々な様式がここに記載される。
【００２３】
理論により拘束されるものではないが、線形弾性破壊機構に関して、特定の可能性のある亀裂橋渡し経路を解析することができる。以下の段落において、１つの亀裂経路が実施例として使用され、破壊機構の概念が、問題を解析し、特定の範囲の材料特性に関して、物品の平均曲げ強度性能を維持するのに役立つ材料パラメータの要件を示すために、その亀裂経路に適用される。
【００２４】
図３は、下記に、理論モデル骨格の説明図を示している。これは、膜１２とガラス基板１０との間の界面領域の単純化した概略図である。項μ1、Ｅ1、ν1、およびμ2、Ｅ2、ν2は、ガラス基板材料と膜材料の剛性率、ヤング率、ポアソン比であり、
2018140935.tif 000003
【００２５】
は、それぞれ、ガラス基板および基板と膜との間の界面の臨界エネルギー解放率である。
【００２６】
膜と基板との間の弾性不一致を特徴付けるための共通パラメータは、下記に定義されるようなＤｕｎｄｕｒｓのパラメータαおよびβ［１］であり、
【００２７】
【数１】
2018140935.tif 000004
【００２８】
ここで、平面歪みについては、
2018140935.tif 000005
【００２９】
および
【００３０】
【数２】
2018140935.tif 000006
【００３１】
臨界エネルギー解放率が、
【００３２】
【数３】
2018140935.tif 000007
【００３３】
と定義される関係によりその材料の破壊靭性に密接に関連付けられることを指摘することには価値がある。
【００３４】
膜に既存の傷があるという仮定の下で、引張荷重の際に、亀裂が、図３に示されるように、垂直に下方に延びる。界面の右では、
【００３５】
【数４】
2018140935.tif 000008
【００３６】
の場合、亀裂は界面に沿って逸れる傾向にあり、
【００３７】
【数５】
2018140935.tif 000009
【００３８】
の場合、亀裂はガラス基板に貫通し、式中、ＧdおよびＧpは、それぞれ、界面に沿って逸れた亀裂、およびガラス基板中に貫通した亀裂のエネルギー解放率である［１］。式（４）および（５）の左側で、比Ｇd／Ｇpは、弾性不一致パラメータαの強力な関数であり、βに弱く依存しており；右側で、
2018140935.tif 000010
【００３９】
は材料パラメータである。
【００４０】
図４は、両側に逸れた亀裂に関する基準から再現した、弾性不一致αの関数としてのＧd／Ｇpの傾向をグラフで示している。（Ming-Yuan, H. and J.W. Hutchinson, Crack deflection at an interface between dissimilar elastic materials. International Journal of Solids and Structures, 1989. 25(9): p. 1053-1067.）。
【００４１】
それが、比Ｇd／Ｇpがαに強く依存していることの証拠である。負のαは、膜がガラス基板よりも硬いことを意味し、正のαは、膜がガラス基板よりも軟らかいことを意味している。
2018140935.tif 000011
【００４２】
は、αとは無関係であり、図４における水平線である。基準（４）が満たされた場合、図４において、その水平線より上の領域では、亀裂は、界面に沿って逸れる傾向にあり、このことは、基板の平均曲げ強度の維持にとって有益であろう。他方で、基準（５）が満たされた場合、図４において、その水平線より下の領域では、亀裂は、ガラス基板中に貫通する傾向にあり、それにより物品、特に、この中の他の場所に記載されているように、強化されたまたは強力なガラス基板を利用した物品の平均曲げ強度が低下する。
【００４３】
上述した概念のために、以下において、インジウムスズ酸化物（ＩＴＯ）を説明に役立つ実例として利用する。ガラス基板について、Ｅ1＝７２ＧＰａ、ν1＝０．２２、およびＫ1c＝０．７ＭＰａｍ1/2；ＩＴＯについて、Ｅ2＝９９．８ＧＰａ、ν2＝０．２５。（Zeng, K., et al., Investigation of mechanical properties of transparent conducting oxide thin films. Thin Solid Films, 2003. 443(1-2): p. 60-65.）。ＩＴＯ膜とガラス基板との間の界面靭性は、堆積条件に応じて、近似的に
2018140935.tif 000012
【００４４】
であり得る。（Cotterell, B. and Z. Chen, Buckling and cracking of thin films on compliant substrates under compression. International Journal of Fracture, 2000. 104(2): p. 169-179.）。これにより、弾性不一致α＝−０．１７および
2018140935.tif 000013
【００４５】
が得られる。これらの値が図４にプロットされている。この破壊解析により、ＩＴＯ膜について、ガラス基板に亀裂が貫通することが促進され、これにより、ガラス、特に、強化されたまたは強力なガラスの平均曲げ強度の低下を引き起こすと予測される。これは、強化ガラス基板または強力なガラス基板を含むガラス基板上に配置される様々なインジウムスズ酸化物膜または他の透明導電性酸化物膜に観察される潜在的な根本的な機構の内の１つであると考えられる。図４に示されるように、平均曲げ強度の低下を軽減するための方法の１つは、適切な材料を選択して、弾性不一致αを変化させること（選択肢１）、または界面靭性を調節すること（選択肢２）であり得る。
【００４６】
先に概説した理論的解析は、亀裂軽減層１３０を使用して、物品の強度をよりよく維持できることを示唆している。具体的には、ガラス基板１２０と膜１１０との間に亀裂軽減層を挿入することにより、ここに定義したように、亀裂の軽減をより好ましい経路にし、それゆえ、物品は、その強度をよりよく維持することができる。いくつかの実施の形態において、亀裂軽減層１３０は、ここにさらに詳しく記載されるように、亀裂の逸れを促進する。
【００４７】
ガラス基板
図１を参照すると、物品１００は、対向する主面１２２、１２４を有するガラス基板１２０（ここに記載したように、強化されていても強力であってもよい）、少なくとも１つの対向する主面（１２２または１２４）に配置された膜１１０および膜１１０とガラス基板１２０との間に配置された亀裂軽減層１３０を備えている。１つ以上の代わりの実施の形態において、亀裂軽減層１３０および膜１１０は、少なくとも１つの主面（１２２または１２４）上に配置されることに加え、またはその代わりに、ガラス基板の副面(minor surface)に配置されていてもよい。ここに用いたように、ガラス基板１２０は実質的に平らな板であってよいが、他の実施の形態は、湾曲したもしくは別なふうに形成または造形されたガラス基板を利用してもよい。ガラス基板１２０は、実質的に透き通り、透明であり、光を拡散しないことがある。このガラス基板は、約１．４５から約１．５５の範囲の屈折率を有することがある。１つ以上の実施の形態において、ガラス基板１２０は、ここにさらに詳しく記載するように、強化されていても、強力であると特徴付けられてもよい。ガラス基板１２０は、そのような強化前に、比較的無垢であり、傷を含まないことがある（例えば、表面傷の数が少ない、または平均表面傷サイズが約１マイクロメートル未満である）。強化されたまたは強力なガラス基板１２０が使用される場合、そのような基板は、そのような基板の１つ以上の対向する主面において、高い平均曲げ強度（強化されていないまたは強力ではないガラス基板と比べて）または高い表面破壊歪み（強化されていないまたは強力ではないガラス基板と比べて）を有すると特徴付けられるであろう。
【００４８】
その上、または代わりに、ガラス基板１２０の厚さは、外観の理由および／または機能的理由のために、その寸法の１つ以上に沿って変動してもよい。例えば、ガラス基板１２０の縁は、ガラス基板１２０のより中央の領域と比べてより厚いことがある。ガラス基板１２０の長さと幅と厚さの寸法も、物品１００の用途と利用法にしたがって、様々であってよい。
【００４９】
１つ以上の実施の形態によるガラス基板１２０は、ガラス基板１２０が膜１１０、亀裂軽減層１３０および／または他の膜または層と組み合わされた前および後で測定されてもよい平均曲げ強度を有する。ここに記載された１つ以上の実施の形態において、物品１００は、ガラス基板１２０の膜１１０、亀裂軽減層１３０および／または他の膜、層または材料との組合せ後に、そのような組合せ前のガラス基板１２０の平均曲げ強度と比べて、その平均曲げ強度を維持している。言い換えると、物品１００の平均曲げ強度は、膜１１０、亀裂軽減層１３０および／または他の膜または層がガラス基板１２０上に配置される前と後で実質的に同じである。１つ以上の実施の形態において、物品１００は、亀裂軽減層１３０を備えていない同様の物品の平均曲げ強度よりも実質的に大きい平均曲げ強度（例えば、介在する亀裂軽減層がなく、膜１１０とガラス基板１２０とを直接接触して備えた物品よりも高い強度）を有する。
【００５０】
１つ以上の実施の形態によれば、ガラス基板１２０は、ガラス基板１２０が膜１１０、亀裂軽減層１３０および／または他の膜または層と組み合わされた前および後で測定されてもよい平均破壊歪みを有する。「平均破壊歪み」という用語は、亀裂が、追加の荷重を印加せずに伝搬し、通常は、所定の材料、層または膜が破滅的に破壊し、ことによると、ここに定義されるように、別の材料、層または膜に橋渡しさえする歪みを称する。平均破壊歪みは、例えば、ボール・オン・リング試験を使用して測定してよい。理論により拘束するものではないが、平均破壊歪みは、適切な数学的変換を使用して、平均曲げ強度に直接相関付けられるであろう。特定の実施の形態において、ここに記載されるように強化されても強力であってもよい、ガラス基板１２０は、０．５％以上、０．６％以上、０．７％以上、０．８％以上、０．９％以上、１％以上、１．１％以上、１．２％以上、１．３％以上、１．４％以上、１．５％以上またさらには２％以上の平均破壊歪みを有する。特定の実施の形態において、このガラス基板は、１．２％、１．４％、１．６％、１．８％、２．２％、２．４％、２．６％、２．８％または３％以上の平均破壊歪みを有する。膜１１０の平均破壊歪みは、ガラス基板１２０の平均破壊歪みおよび／または亀裂軽減層１３０の平均破壊歪みよりも小さいことがある。理論により拘束するものではないが、ガラス基板または任意の他の材料の平均破壊歪みは、そのような材料の表面品質に依存すると考えられる。ガラス基板に関して、特定のガラス基板の平均破壊歪みは、ガラス基板の表面品質に加え、またはその代わりに、使用されるイオン交換法または強化法の条件に依存する。
【００５１】
１つ以上の実施の形態において、ガラス基板１２０は、膜１１０、亀裂軽減層１３０および／または他の膜または層との組合せ後に、その平均破壊歪みを維持している。言い換えると、ガラス基板１２０の平均破壊歪みは、膜１１０、亀裂軽減層１３０および／または他の膜または層がガラス基板１２０上に配置される前と後で実質的に同じである。１つ以上の実施の形態において、物品１００は、亀裂軽減層１３０を備えていない同様の物品の平均破壊歪みより実質的に大きい平均破壊歪み（例えば、介在する亀裂軽減層がなく、膜１１０とガラス基板１２０とを直接接触して備えた物品よりも高い破壊歪み）を有する。例えば、物品１００は、亀裂軽減層１３０を備えていない同様の物品の平均破壊歪みより少なくとも１０％大きい、２５％大きい、５０％大きい、１００％大きい、２００％大きいまたは３００％大きい平均破壊歪みを示すことがある。
【００５２】
ガラス基板１２０は、様々な異なるプロセスを使用して設けてもよい。例えば、例示のガラス基板形成方法としては、フロートガラス法およびフュージョンドロー法やスロットドロー法などのダウンドロー法が挙げられる。
【００５３】
フロートガラス法において、滑らかな表面および均一な厚さにより特徴付けられることのあるガラス基板は、溶融金属、通常はスズの床上に溶融ガラスを浮かせることによって製造される。例示のプロセスにおいて、溶融スズ床の表面上に供給される溶融ガラスが、浮いているガラスリボンを形成する。そのガラスリボンがスズ浴に沿って流れながら、ガラスリボンが、スズからローラ上に持ち上げられる固体のガラス基板に固化するまで、温度が徐々に低下する。一旦、浴から外されると、そのガラス基板は、さらに冷却し、アニールして、内部応力を減少させることができる。
【００５４】
ダウンドロー法では、均一な厚さを有し、比較的無垢な表面を備えることがある、均一な厚さを有するガラス基板が製造される。ガラス基板の平均曲げ強度は、表面傷の頻度、量および／またはサイズにより制御されるので、接触が最小の無垢表面は、初期強度がより高い。次いで、この高強度ガラス基板がさらに強化される（例えば、化学的に）と、結果として生じた強度は、ラップ仕上げされ、研磨された表面を有するガラス基板の強度よりも高いことがあり得る。ダウンドロー法により製造されたガラス基板は、約２ｍｍ未満の厚さまで板引き(drawn)されることがある。その上、ダウンドロー法により製造されたガラス基板は、非常に平らで滑らかな表面を有することがあり、これは、費用のかかる研削と研磨を必要とせずに、最終用途に使用することができる。
【００５５】
フュージョンドロー法では、例えば、溶融ガラス原材料を受け入れるための通路を有する板引き用タンクが使用される。その通路は、通路の両側に通路の長手方向に沿って上部が開いた堰を有する。その通路が溶融材料で満たされると、溶融ガラスは堰を越えて溢れる。溶融ガラスは、重力のために、２つの流れるガラス膜として板引き用タンクの外面を下方に流れる。板引き用タンクのこれらの外面は、板引き用タンクの下の縁で接合するように、下方と内方に延在している。２つの流れるガラス膜は、この縁で結合して融合し、１つの流れるガラス基板を形成する。フュージョンドロー法は、通路を越えて流れる２つのガラス膜が共に融合するので、結果として得られるガラス基板の外面の両方とも、装置のどの部分とも接触しないという利点を提示する。このように、フュージョンドロー法により形成されたガラス基板の表面特性は、そのような接触により影響を受けない。
【００５６】
スロットドロー法は、フュージョンドロー法とは異なる。スロットドロー法において、溶融原材料ガラスが板引き用タンクに供給される。板引き用タンクの底部に開放スロットがあり、このスロットは、スロットの長さに伸びるノズルを有している。溶融ガラスはスロット／ノズルを通って流れ、連続基板として下方に、アニール領域へと板引きされる。
【００５７】
ガラス基板は、一旦形成されたら、強化ガラス基板を形成するために強化してもよい。ここに用いたように、「強化ガラス基板」という用語は、例えば、ガラス基板の表面にあるより小さいイオンの大きいイオンによるイオン交換により、化学強化されたガラス基板を称することがある。しかしながら、熱的焼き戻しなどの、当該技術分野で公知の他の強化方法を利用して、強化ガラス基板を形成してもよい。記載されるように、強化ガラス基板は、ガラス基板の強度の保存に役立つ表面圧縮応力をその表面に有するガラス基板を含んでよい。強力なガラス基板も、本開示の範囲に含まれ、特定の強化プロセスを経験していないことがあり、表面圧縮応力を有さないことがあるが、それでも強力であるガラス基板を含む。そのような強力なガラス基板物品は、約０．５％、０．７％、１％、１．５％より大きい、またさらには２％より大きい、平均破壊歪みを有するガラス板物品またはガラス基板として定義されることがある。そのような強力なガラス基板は、例えば、溶融とガラス基板の形成後に、無垢なガラス表面を保護することによって、製造することができる。そのような保護の例は、ガラス膜の表面が形成後に装置のどの部分にもまたは他の表面とも接触しない、フュージョンドロー法で行われる。フュージョンドロー法により形成されたガラス基板は、その強度を無垢な表面品質に由来する。無垢な表面品質は、ガラス基板の表面のエッチングまたは研磨およびその後の保護、並びに当該技術分野に公知の他の方法によって行っても差し支えない。１つ以上の実施の形態において、強化ガラス基板および強力なガラス基板の両方とも、例えば、リング・オン・リング試験またはボール・オン・リング試験を使用して測定した場合、約０．５％、０．７％、１％、１．５％より大きい、またさらには２％より大きい平均破壊歪みを有するガラス板物品から構成されることがある。
【００５８】
上述したように、ここに記載されたガラス基板は、強化ガラス基板１２０を提供するために、イオン交換プロセスによって化学強化してよい。ガラス基板は、熱的焼き戻しなどの、当該技術分野に公知の他の方法によって強化してもよい。イオン交換プロセスにおいて、通常は、ガラス基板を所定の期間に亘り溶融塩浴中に浸漬することによって、ガラス基板の表面またはその近くのイオンが、塩浴からのより大きい金属イオンと交換される。１つの実施の形態において、溶融塩浴の温度は約３５０℃から４５０℃であり、所定の期間は約２から８時間である。より大きいイオンをガラス基板中に含ませることによって、表面近くの領域またはガラス基板の表面の領域とそれに隣接した領域に圧縮応力が生じるために、ガラス基板が強化される。その圧縮応力を釣り合わせるために、対応する引張応力がガラス基板の中央領域内またはその表面からある距離にある領域内に誘発される。この強化プロセスを利用したガラス基板は、より具体的には、化学強化ガラス基板１２０またはイオン交換ガラス基板１２０と記載されることもある。強化されていないガラス基板は、ここでは、非強化ガラス基板と称されることもある。
【００５９】
一例において、強化ガラス基板１２０中のナトリウムイオンは、硝酸カリウム塩浴などの溶融浴からのカリウムイオンにより置換されるが、ルビジウムやセシウムなどの原子半径のより大きい他のアルカリ金属イオンも、そのガラス中のより小さいアルカリ金属イオンを置換し得る。特別な実施の形態によれば、ガラス中のより小さいアルカリ金属イオンは、Ａｇ+イオンにより置換され得る。同様に、以下に限られないが、硫酸塩、リン酸塩、ハロゲン化物などの他のアルカリ金属塩をイオン交換プロセスに使用してもよい。
【００６０】
ガラス網目構造が緩和し得る温度より低い温度で、より小さいイオンをより大きいイオンで置換すると、強化ガラス基板１２０の表面に亘り、応力プロファイルをもたらすイオン分布が生じる。入り込むイオンの体積がより大きいために、強化ガラス基板１２０の表面に圧縮応力（ＣＳ）が、その基板の中央に張力（中央張力、またはＣＴ）が生じる。交換の深さは、イオン交換プロセスにより促進されるイオン交換が行われる、強化ガラス基板１２０内の深さ（すなわち、ガラス基板の表面からガラス基板の中央領域までの距離）と記載されることがある。
【００６１】
１つの実施の形態において、強化ガラス基板１２０は、３００ＭＰａ以上、例えば、４００ＭＰａ以上、４５０ＭＰａ以上、５００ＭＰａ以上、５５０ＭＰａ以上、６００ＭＰａ以上、６５０ＭＰａ以上、７００ＭＰａ以上、７５０ＭＰａ以上または８００ＭＰａ以上の表面圧縮応力を有し得る。この強化ガラス基板１２０は、１５μｍ以上、２０μｍ以上（例えば、２５μｍ、３０μｍ、３５μｍ、４０μｍ、４５μｍ、５０μｍ以上）の圧縮層の深さ、および／または１０ＭＰａ以上、２０ＭＰａ以上、３０ＭＰａ以上、４０ＭＰａ以上（例えば、４２ＭＰａ、４５ＭＰａ、または５０ＭＰａ以上）であるが、１００ＭＰａ未満（例えば、９５、９０、８５、８０、７５、７０、６５、６０、５５ＭＰａ以下）の中央張力を有することがある。１つ以上の特定の実施の形態において、強化ガラス基板１２０は、以下の１つ以上を有する：５００ＭＰａ超の表面圧縮応力、１５μｍ超の圧縮層の深さ、および１８ＭＰａ超の中央張力。
【００６２】
理論により拘束されるものではないが、５００ＭＰａ超の表面圧縮応力および約１５μｍ超の圧縮層の深さを有する強化ガラス基板１２０は、通常、非強化ガラス基板（または、言い換えると、イオン交換または他の様式で強化されていないガラス基板）よりも大きい破壊歪みを有すると考えられる。いくつかの実施の形態において、ここに記載された１つ以上の実施の形態の利益は、多くの典型的な用途における取扱いまたは普通のガラス表面損傷事象の存在のために、これらのレベルの表面圧縮応力または圧縮層の深さを満たさない非強化タイプまたは弱く強化されたタイプのガラス基板に関するほど顕著ではないかもしれない。しかしながら、先に述べたように、ガラス基板の表面を引っ掻き傷または表面損傷から適切に保護できる（例えば、保護コーティングまたは他の層により）他の特定の用途において、フュージョン成形法などの方法を使用して、無垢なガラス表面品質の形成と保護によっても、比較的高い破壊歪みを有する強力なガラス基板を作製することができる。これらの代わりの用途において、ここに記載された１つ以上の実施の形態の利益を同様に実現できる。
【００６３】
強化ガラス基板１２０として使用してよい例示のイオン交換可能なガラスとしては、アルカリアルミノケイ酸塩ガラス組成物またはアルカリアルミノホウケイ酸塩ガラス組成物が挙げられるが、他のガラス組成物も考えられる。ここに用いたように、「イオン交換可能な」は、ガラス基板が、そのガラス基板の表面またはその近くに位置する陽イオンを、サイズがそれより大きいか小さい同じ価数の陽イオンと交換できることを意味する。ガラス組成物の一例は、ＳｉＯ2、Ｂ2Ｏ3およびＮａ2Ｏを含み、ここで、（ＳｉＯ2＋Ｂ2Ｏ3）≧６６モル％およびＮａ2Ｏ≧９モル％である。ある実施の形態において、ガラス基板１２０は、少なくとも６質量％の酸化アルミニウムを有するガラス組成を有する。さらに別の実施の形態において、ガラス基板１２０は、アルカリ土類酸化物の含有量が少なくとも５質量％であるように、１種類以上のアルカリ土類酸化物を含むガラス組成を有する。適切なガラス組成物は、いくつかの実施の形態において、Ｋ2Ｏ、ＭｇＯ、およびＣａＯの内の少なくとも１つをさらに含む。特別な実施の形態において、ガラス基板１２０に使用されるガラス組成物は、６１〜７５モル％のＳｉＯ2、７〜１５モル％のＡｌ2Ｏ3、０〜１２モル％のＢ2Ｏ3、９〜２１モル％のＮａ2Ｏ、０〜４モル％のＫ2Ｏ、０〜７モル％のＭｇＯ、および０〜３モル％のＣａＯを含んで差し支えない。
【００６４】
必要に応じて強化されていても、強力であってもよい、ガラス基板１２０に適したさらに別の例のガラス組成物は、６０〜７０モル％のＳｉＯ2、６〜１４モル％のＡｌ2Ｏ3、０〜１５モル％のＢ2Ｏ3、０〜１５モル％のＬｉ2Ｏ、０〜２０モル％のＮａ2Ｏ、０〜１０モル％のＫ2Ｏ、０〜８モル％のＭｇＯ、０〜１０モル％のＣａＯ、０〜５モル％のＺｒＯ2、０〜１モル％のＳｎＯ2、０〜１モル％のＣｅＯ2、５０ｐｐｍ未満のＡｓ2Ｏ3、および５０ｐｐｍ未満のＳｂ2Ｏ3を含み、ここで、１２モル％≦（Ｌｉ2Ｏ＋Ｎａ2Ｏ＋Ｋ2Ｏ）≦２０モル％、および０モル％≦（ＭｇＯ＋ＣａＯ）≦１０モル％である。
【００６５】
必要に応じて強化されていても、強力であってもよい、ガラス基板１２０に適したさらにまた別の例のガラス組成物は、６３．５〜６６．５モル％のＳｉＯ2、８〜１２モル％のＡｌ2Ｏ3、０〜３モル％のＢ2Ｏ3、０〜５モル％のＬｉ2Ｏ、８〜１８モル％のＮａ2Ｏ、０〜５モル％のＫ2Ｏ、１〜７モル％のＭｇＯ、０〜２．５モル％のＣａＯ、０〜３モル％のＺｒＯ2、０．０５〜０．２５モル％のＳｎＯ2、０．０５〜０．５モル％のＣｅＯ2、５０ｐｐｍ未満のＡｓ2Ｏ3、および５０ｐｐｍ未満のＳｂ2Ｏ3を含み、ここで、１４モル％≦（Ｌｉ2Ｏ＋Ｎａ2Ｏ＋Ｋ2Ｏ）≦１８モル％、および２モル％≦（ＭｇＯ＋ＣａＯ）≦７モル％である。
【００６６】
特別な実施の形態において、必要に応じて強化されていても、強力であってもよい、ガラス基板１２０に適したアルカリアルミノケイ酸塩ガラス組成物は、アルミナ、少なくとも１種類のアルカリ金属およびいくつかの実施の形態において、５０モル％超のＳｉＯ2、他の実施の形態において、少なくとも５８モル％のＳｉＯ2、さらに他の実施の形態において、少なくとも６０モル％のＳｉＯ2を含み、ここで、比（Ａｌ2Ｏ3＋Ｂ2Ｏ3）／Σ改質剤＞１であり、この比において、成分はモル％で表され、改質剤はアルカリ金属酸化物である。このガラス組成物は、特別な実施の形態において、５８〜７２モル％のＳｉＯ2、９〜１７モル％のＡｌ2Ｏ3、２〜１２モル％のＢ2Ｏ3、８〜１６モル％のＮａ2Ｏ、および０〜４モル％のＫ2Ｏを含み、比（Ａｌ2Ｏ3＋Ｂ2Ｏ3）／Σ改質剤＞１である。
【００６７】
さらに別の実施の形態において、必要に応じて強化されていても、強力であってもよい、ガラス基板は、６４〜６８モル％のＳｉＯ2、１２〜１６モル％のＮａ2Ｏ、８〜１２モル％のＡｌ2Ｏ3、０〜３モル％のＢ2Ｏ3、２〜５モル％のＫ2Ｏ、４〜６モル％のＭｇＯ、および０〜５モル％のＣａＯを含むアルカリアルミノケイ酸塩ガラス組成物であって、６６モル％≦ＳｉＯ2＋Ｂ2Ｏ3＋ＣａＯ≦６９モル％、Ｎａ2Ｏ＋Ｋ2Ｏ＋Ｂ2Ｏ3＋ＭｇＯ＋ＣａＯ＋ＳｒＯ＞１０モル％、５モル％≦ＭｇＯ＋ＣａＯ＋ＳｒＯ≦８モル％、（Ｎａ2Ｏ＋Ｂ2Ｏ3）−Ａｌ2Ｏ3≦２モル％、２モル％≦Ｎａ2Ｏ−Ａｌ2Ｏ3≦６モル％、および４モル％≦（Ｎａ2Ｏ＋Ｋ2Ｏ）−Ａｌ2Ｏ3≦１０モル％である、アルカリアルミノケイ酸塩ガラス組成物を含むことがある。
【００６８】
いくつかの実施の形態において、必要に応じて強化されていても、強力であってもよい、ガラス基板１２０は、２モル％以上のＡｌ2Ｏ3および／またはＺｒＯ2、または４モル％以上のＡｌ2Ｏ3および／またはＺｒＯ2を含むアルカリケイ酸塩ガラス組成物から構成されることがある。
【００６９】
いくつかの実施の形態において、ガラス基板１２０に使用されるガラス基板には、Ｎａ2ＳＯ4、ＮａＣｌ、ＮａＦ、ＮａＢｒ、Ｋ2ＳＯ4、ＫＣｌ、ＫＦ、ＫＢｒ、およびＳｎＯ2を含む群から選択される少なくとも１種類の清澄剤が０〜２モル％バッチ配合されることがある。
【００７０】
１つ以上の実施の形態によるガラス基板１２０は、約５０μｍから５ｍｍに及ぶ厚さを有し得る。例のガラス基板１２０の厚さは、１００μｍから５００μｍに及び、例えば、１００、２００、３００、４００または５００μｍである。さらに別の例のガラス基板１２０の厚さは、５００μｍから１０００μｍに及び、例えば、５００、６００、７００、８００、９００または１０００μｍである。このガラス基板１２０は、１ｍｍ超、例えば、約２、３、４、または５ｍｍの厚さを有してもよい。１つ以上の特定の実施の形態において、ガラス基板１２０は、２ｍｍ以下または１ｍｍ未満の厚さを有してもよい。ガラス基板１２０は、表面傷の影響をなくすまたは低減させるために、酸磨きまたは他の様式で処理されてもよい。
【００７１】
膜
物品１００は、ガラス基板１２０の表面上、詳しくは亀裂軽減層１３０上に配置された膜１１０を備えている。膜１１０は、ガラス基板１２０の一方または両方の主面１２２、１２４上に配置されてもよい。１つ以上の実施の形態において、膜１１０は、一方または両方の主面１２２、１２４上に配置されることに加えて、またはその代わりに、ガラス基板１２０の１つ以上の副面（図示せず）上に配置されていてもよい。１つ以上の実施の形態において、膜１１０は、目に容易に見える巨視的引っ掻き傷または欠陥を含まない。膜１１０は、ガラス基板１２０と有効界面１４０を形成する。
【００７２】
１つ以上の実施の形態において、膜は、ここに記載された機構により、そのような膜とガラス基板を備えた物品の平均曲げ強度を低下させることがある。１つ以上の実施の形態において、そのような機構は、膜が、その膜に発生した亀裂がガラス基板に橋渡しするために、物品の平均曲げ強度を低下させることがある例を含む。他の実施の形態において、その機構は、膜が、ガラス基板に発生した亀裂がその膜に橋渡しするために、物品の平均曲げ強度を低下させることがある例を含む。１つ以上の実施の形態の膜は、２％以下の破壊歪み、またはここに記載されたガラス基板の破壊歪みよりも小さい破壊歪みを示すことがある。これらの属性のいずれかを含む膜は、脆性であると特徴付けられるであろう。
【００７３】
１つ以上の実施の形態によれば、膜１１０は、ガラス基板１２０の破壊歪みより低い破壊歪み（または亀裂開始歪みレベル）を有することがある。例えば、膜１１０は、約２％以下、約１．８％以下、約１．６％以下、約１．５％以下、約１．４％以下、約１．２％以下、約１％以下、約０．８％以下、約０．６％以下、約０．５％以下、約０．４％以下または約０．２％以下の破壊歪みを有することがある。いくつかの実施の形態において、膜１１０の破壊歪みは、５００ＭＰａ超の表面圧縮応力および約１５μｍ超の圧縮層の深さを有する強化ガラス基板１２０の破壊歪みより低いことがある。１つ以上の実施の形態において、膜１１０は、ガラス基板１２０の破壊歪みよりも、少なくとも０．１％低いまたは少ない、もしくはある場合には、少なくとも０．５％低いまたは少ない破壊歪みを有することがある。１つ以上の実施の形態において、膜１１０は、ガラス基板１２０の破壊歪みよりも、少なくとも約０．１５％、０．２％、０．２５％、０．３％、０．３５％、０．４％、０．４５％、０．５５％、０．６％、０．６５％、０．７％、０．７５％、０．８％、０．８５％、０．９％、０．９５％または１％低いまたは小さい破壊歪みを有することがある。これらの破壊歪み値は、例えば、随意的な鏡検分析または高速カメラ分析と組み合わされたボール・オン・リング曲げ試験法を使用して、測定することができる。ある場合には、膜の亀裂の開始は、導電膜の導電率を分析することによって測定してもよい。これらの様々な分析は、荷重または応力の印加中、またはある場合には、荷重または応力の印加後に、行うことができる。
【００７４】
例示の膜１１０は、少なくとも２５ＧＰａの弾性率および／または少なくとも１．７５ＧＰａの硬度を有することがあるが、この範囲から外れたいくつかの組合せも可能である。いくつかの実施の形態において、膜１１０は、５０ＧＰａ以上またさらには７０ＧＰａ以上の弾性率を有することがある。例えば、その膜の弾性率は、５５ＧＰａ、６０ＧＰａ、６５ＧＰａ、７５ＧＰａ、８０ＧＰａ、８５ＧＰａ以上であることがある。１つ以上の実施の形態において、膜１１０は、３．０ＧＰａ超の硬度を有することがある。例えば、膜１１０は、５ＧＰａ、５．５ＧＰａ、６ＧＰａ、６．５ＧＰａ、７ＧＰａ、７．５ＧＰａ、８ＧＰａ、８．５ＧＰａ、９ＧＰａ、９．５ＧＰａ、１０ＧＰａ以上の硬度を有することがある。これらの弾性率値および硬度値は、膜の弾性率および硬度を測定するために一般に使用される公知のダイヤモンド・ナノインデンテーション法を使用して、そのような膜１１０について測定することができる。例示のダイヤモンド・ナノインデンテーション法では、バーコビッチ・ダイヤモンド圧子を利用してよい。
【００７５】
ここに記載された膜１１０は、約１０ＭＰａ・ｍ1/2未満、またはある場合には５ＭＰａ・ｍ1/2未満、またはある場合には１ＭＰａ・ｍ1/2未満の破壊靭性を示すこともある。例えば、その膜は、４．５ＭＰａ・ｍ1/2、４ＭＰａ・ｍ1/2、３．５ＭＰａ・ｍ1/2、３ＭＰａ・ｍ1/2、２．５ＭＰａ・ｍ1/2、２ＭＰａ・ｍ1/2、１．５ＭＰａ・ｍ1/2、１．４ＭＰａ・ｍ1/2、１．３ＭＰａ・ｍ1/2、１．２ＭＰａ・ｍ1/2、１．１ＭＰａ・ｍ1/2、０．９ＭＰａ・ｍ1/2、０．８ＭＰａ・ｍ1/2、０．７ＭＰａ・ｍ1/2、０．６ＭＰａ・ｍ1/2、０．５ＭＰａ・ｍ1/2、０．４ＭＰａ・ｍ1/2、０．３ＭＰａ・ｍ1/2、０．２ＭＰａ・ｍ1/2、０．１ＭＰａ・ｍ1/2以下の破壊靭性を有することもある。
【００７６】
ここに記載された膜１１０は、約０．１ｋＪ／ｍ2未満、またはある場合には０．０１ｋＪ／ｍ2未満の臨界歪みエネルギー解放率（ＧIC＝ＫIC2／Ｅ）も有することがある。１つ以上の実施の形態において、膜１１０は、０．０９ｋＪ／ｍ2、０．０８ｋＪ／ｍ2、０．０７ｋＪ／ｍ2、０．０６ｋＪ／ｍ2、０．０５ｋＪ／ｍ2、０．０４ｋＪ／ｍ2、０．０３ｋＪ／ｍ2、０．０２ｋＪ／ｍ2、０．００７５ｋＪ／ｍ2、０．００５ｋＪ／ｍ2、０．００２５ｋＪ／ｍ2以下の臨界歪みエネルギー解放率を有することがある。
【００７７】
１つ以上の実施の形態において、膜１１０は複数の層を含むことがある。１つ以上の実施の形態において、膜の複数の層の各々は、ここに他に記載されたように、物品の平均曲げ強度への層の影響および／または膜の破壊歪み、破壊靭性、または臨界歪みエネルギー解放率の値の１つ以上に基づいて、脆性であると特徴付けられることがある。１つの変形において、膜１１０の層は、弾性率および／または破壊靭性などの、同一の性質を有する必要はない。別の変形において、膜１１０の層は、互いに異なる材料を含んでもよい。
【００７８】
膜１１０の組成または材料は、特に制限されない。膜１１０の材料のいくつかの非限定的例としては、ＳｉＯ2、Ａｌ2Ｏ3、ＴｉＯ2、Ｎｂ2Ｏ5、Ｔａ2Ｏ5などの酸化物；ＳｉＯxＮy、ＳｉＡｌxＯyＮz、およびＡｌＯxＮyなどの酸窒化物；ＳｉＮx、ＡｌＮx、立方晶窒化ホウ素、およびＴｉＮxなどの窒化物；ＳｉＣ、ＴｉＣ、およびＷＣなどの炭化物；酸炭化物およびオキシカーボナイトライドなどの先の組合せ（例えば、ＳｉＣxＯyおよびＳｉＣxＯyＮz）；ＳｉおよびＧｅなどの半導体材料；インジウムスズ酸化物、酸化スズ、フッ素化酸化スズ、アルミニウム亜鉛酸化物、または酸化亜鉛などの透明導電体；カーボンナノチューブまたはグラフェン添加酸化物；銀または他の金属添加酸化物；高硬化シロキサンおよびシルセスキオキサンなどの高ケイ質高分子；ダイヤモンドまたはダイヤモンド状炭素材料；または破壊挙動を示すことのできる選択された金属膜が挙げられる。
【００７９】
膜１１０は、真空蒸着技法、例えば、化学蒸着（例えば、プラズマ支援化学蒸着または大気圧化学蒸着）、物理蒸着（例えば、反応性または非反応性スパッタリングまたはレーザアブレーション）、熱蒸発、抵抗蒸発または電子ビーム蒸発、または原子層堆積によって、ガラス基板１２０上に配置することができる。膜１１０は、液体に基づく技法、例えば、ゾルゲルコーティング、高分子コーティング法を使用して、例えば、中でも、スピンコーティング法、スロットドローコーティング法、スライドコーティング法、巻線ロッドコーティング法、ブレード／ナイフコーティング法、エアナイフコーティング法、カーテンコーティング法、グラビアコーティング法、およびローラーコーティング法を使用して、ガラス基板１２０の１つ以上の主面１２２、１２４上に配置してもよい。いくつかの実施の形態において、膜１１０とガラス基板１２０との間、ガラス基板１２０と亀裂軽減層１３０との間、亀裂軽減層１３０の複数の層（もしあれば）の間、膜１１０の複数の層（もしあれば）の間および／または膜１１０と亀裂軽減層１３０との間に、シラン系材料などの接着促進剤を使用することが望ましいことがある。１つ以上の代わりの実施の形態において、膜１１０は、転写層としてガラス基板１２０上に配置してもよい。
【００８０】
膜１１０の厚さは、物品１００の使用目的に応じて様々であり得る。１つの実施の形態において、膜１１０の厚さは、約０．００５μｍから約０．５μｍまたは約０．０１μｍから約２０μｍの範囲にあるであろう。別の実施の形態において、膜１１０は、約０．０５μｍから約１０μｍ、約０．０５μｍから約０．５μｍ、約０．０１μｍから約０．１５μｍ、または約０．０１５μｍから約０．２μｍの範囲の厚さを有してよい。
【００８１】
いくつかの実施の形態において、
（１）光学干渉効果を最小にするために、ガラス基板１２０、亀裂軽減層１３０および／または他の膜または層のいずれかの屈折率と同様の屈折率、
（２）反射防止干渉効果を達成するために調整された屈折率（実および／または虚成分）、および／または
（３）ＵＶまたはＩＲ遮断または反射を達成するため、または着色／色付け効果を達成するためなどの、波長選択的反射効果または波長選択的吸収効果を達成するために調整された屈折率（実および／または虚成分）、
のいずれかを有する材料を膜１１０に含むことが都合よいであろう。１つ以上の実施の形態において、膜１１０は、ガラス基板１２０の屈折率より高いおよび／または亀裂軽減層１３０の屈折率より高い屈折率を有することがある。１つ以上の実施の形態において、その膜は、約１．７から約２．２の範囲、または約１．４から約１．６の範囲、または約１．６から約１．９の範囲の屈折率を有することがある。
【００８２】
膜１１０は、多数の機能を果たしても、膜１１０以外の機能それとも膜１１０と同じ機能を果たす追加の膜またはここに記載された層と一体化されてもよい。膜１１０は、ＵＶまたはＩＲ光反射または吸収層、反射防止層、防眩層、防汚層、自浄層、耐引掻性層、障壁層、パッシベーション層、気密層、拡散ブロック層、耐指紋性層などを含んでもよい。さらに、膜１１０は、導電層または半導体層、薄膜トランジスタ層、ＥＭＩ遮蔽層、破損センサ、アラームセンサ、エレクトロクロミック材料、フォトクロミック材料、タッチセンシング層、または情報ディスプレイ層を含んでもよい。膜１１０および／または上述した層のいずれも、着色剤または色合い(tint)を含んでもよい。情報ディスプレイ層を物品１００に組み込む場合、物品１００は、タッチセンサ式ディスプレイ、透明ディスプレイ、またはヘッドアップディスプレイの一部を形成することがある。膜１１０が、光の異なる波長または色を選択的に透過、反射または吸収する干渉機能を果たすことが望ましいであろう。例えば、膜１１０は、ヘッドアップディスプレイ用途において目的の波長を選択的に反射することがある。
【００８３】
膜１１０の機能特性としては、硬度、弾性率、破壊歪み、耐摩耗性、機械的耐久性、摩擦係数、導電率、電気抵抗率、電子移動度、電子または正孔キャリアドーピング、光屈折率、密度、不透明度、透明度、反射率、吸光係数、透過率などの、光学的性質、電気的性質および／または機械的性質が挙げられるであろう。これらの機能特性は、膜１１０がガラス基板１２０、亀裂軽減層１３０および／または物品１００に含まれる他の膜と組み合わされた後に、実質的に維持されるか、またはさらに改善される。
【００８４】
亀裂軽減層
ここに記載されたように、亀裂軽減層は、有効界面１４０で中程度の付着エネルギーを提供する。亀裂軽減層１３０は、膜１１０またはガラス基板１２０の代わりに亀裂軽減層中への亀裂の逸れを促進する低靭性層を有効界面に形成することによって、中程度の付着エネルギーを提供する。亀裂軽減層１３０は、低靭性界面を形成することによって、中程度の付着エネルギーを提供することもある。その低靭性界面は、規定荷重の印加の際にガラス基板１２０または膜１１０からの亀裂軽減層１３０の剥離によって特徴付けられる。この剥離により、亀裂が第１の界面１５０または第２の界面１６０のいずれかに沿って逸れる。亀裂は、例えば、一方の界面から他方の界面に越えることもある経路にしたがって、第１と第２の界面１５０および１６０の組合せに沿って逸れることもある。
【００８５】
１つ以上の実施の形態において、亀裂軽減層１３０は、ガラス基板１２０と膜１１０との間の有効界面１４０で有効付着エネルギーを変更することによって、中程度の付着力を提供する。１つ以上の特定の実施の形態において、第１の界面１５０および第２の界面１６０の一方または両方が有効付着エネルギーを示す。１つ以上の実施の形態において、有効付着エネルギーは、約５Ｊ／ｍ2以下、約４．５Ｊ／ｍ2以下、約４Ｊ／ｍ2以下、約３．５Ｊ／ｍ2以下、約３Ｊ／ｍ2以下、約２．５Ｊ／ｍ2以下、約２Ｊ／ｍ2以下、約１．５Ｊ／ｍ2以下、約１Ｊ／ｍ2以下または約０．８５Ｊ／ｍ2以下であることがある。有効付着エネルギーの下限は、約０．１Ｊ／ｍ2または約０．０１Ｊ／ｍ2であることがある。１つ以上の実施の形態において、１つ以上の実施の形態の有効付着エネルギーは、約０．８５Ｊ／ｍ2から約３．８５Ｊ／ｍ2、約０．８５Ｊ／ｍ2から約３Ｊ／ｍ2、約０．８５Ｊ／ｍ2から約２Ｊ／ｍ2、約０．８５Ｊ／ｍ2から約１Ｊ／ｍ2の範囲にあることがある。
【００８６】
有効界面１４０、第１の界面１５０および／または第２の界面１６０が中程度の付着力を示す実施の形態において、亀裂軽減層の少なくとも一部分が、膜および／または亀裂軽減層における亀裂の成長および／または亀裂の形成を生じる荷重プロセス中に、ガラス基板および／または膜から分離することがある。亀裂軽減層の少なくとも一部分がガラス基板１２０および／または膜１１０から分離する場合、そのような分離は、亀裂軽減層と、亀裂軽減層がそこから分離するガラス基板１２０および／または膜１１０との間の低減した付着力または付着のない状態を含んでよい。他の実施の形態において、亀裂軽減層の一部分のみが分離する場合、そのような分離した部分は、ガラス基板１２０および／または膜１１０にまだ付着している亀裂軽減層の部分に完全にまたは少なくとも部分的に取り囲まれているであろう。１つ以上の実施の形態において、亀裂軽減層１３０の少なくとも一部分は、積層物品がそのような荷重中に規定歪みレベルで歪んでいるときに、膜１１０またはガラス基板１２０の一方から分離することがある。１つ以上の実施の形態において、その歪みレベルは、ガラス基板１２０の第１の平均破壊歪みと膜１１０の平均破壊歪みとの間にあるであろう。１つ以上の特定の実施の形態において、亀裂軽減層１３０の少なくとも一部分は、膜１１０から始まる亀裂が亀裂軽減層１３０に橋渡しする（または第２の界面１６０を横断する）ときに、膜１１０から分離する。他の実施の形態において、亀裂軽減層１３０の少なくとも一部分は、ガラス基板１２０から始まる亀裂が亀裂軽減層１３０に橋渡しする（または第１の界面１５０を横断する）ときに、ガラス基板１２０から分離する。この亀裂軽減層は、亀裂の成長および／または亀裂の形成を生じない荷重レベル（すなわち、ガラス基板の平均破壊歪みより小さく、かつ膜の平均破壊歪みより小さい平均破壊歪みレベル）で、分離せず、ガラス基板１２０および膜１１０に付着したままである。理論により拘束するものではないが、亀裂軽減層１３０の剥離または部分的な剥離により、ガラス基板１２０における応力濃度が減少する。したがって、ガラス基板１２０における応力濃度の減少により、ガラス基板１２０（および最終的には積層物品１００）が破損するのに必要な荷重または歪みレベルが増加すると考えられる。このようにして、亀裂軽減層１３０は、亀裂軽減層を持たない積層物品と比べて、積層物品の平均曲げ強度の減少を防ぐか増加させる。
【００８７】
亀裂軽減層１３０の材料および厚さを使用して、ガラス基板１２０と膜１１０との間の有効付着エネルギーを制御することができる。一般に、２つの表面の間の付着エネルギーは、（“A theory for the estimation of surface and interfacial energies. I. derivation and application to interfacial tension”, L. A. Girifalco and R. J. Good, J. Phys. Chem., V 61, p904）：
2018140935.tif 000014
【００８８】
により与えられ、式中、γ1、γ2およびγ12は、それぞれ、表面１、表面２の表面エネルギーおよび表面１と２の界面エネルギーである。個々の表面エネルギーは、通常、２つの項の組合せである；分散成分γd、および極性成分γp
2018140935.tif 000015
【００８９】
付着がほとんどロンドン(London)分散力（γd）および極性力、例えば、水素結合（γp）によるものである場合、界面エネルギーは、（先に述べた、Girifalco and R. J. Good）：
2018140935.tif 000016
【００９０】
により与えられる。
【００９１】
（１）において（３）を減算した後、付着のエネルギーは、近似的に：
2018140935.tif 000017
【００９２】
として計算できる。
【００９３】
上の式（４）において、付着エネルギーのファンデルワールス（および／または水素結合）成分のみが検討されている。これらは、極性−極性相互作用（ケーソム(Keesom)）、極性−非極性相互作用（デバイ(Debye)）および非極性−非極性相互作用（ロンドン）を含む。しかしながら、他の引力エネルギー、例えば、共有結合および静電結合も存在するであろう。そのため、より一般化された形式では、上の式は：
2018140935.tif 000018
【００９４】
として記載され、式中、ｗcおよびｗeは、共有付着エネルギーおよび静電付着エネルギーである。式（５）は、付着エネルギーが、４つの表面エネルギーパラメータに、もしあれば、共有エネルギーと静電エネルギーを加えた関数である。近似の付着エネルギーは、ファンデルワールス（および／または水素）結合および／または共有結合を制御するための亀裂軽減層１３０の材料の選択によって得られる。
【００９５】
１つ以上の実施の形態において、亀裂軽減層１３０は、膜１１０とガラス基板１２０との間の橋渡し以外に亀裂伝搬の好ましい経路を形成することがある。言い換えると、亀裂軽減層１３０は、膜１１０およびガラス基板１２０の一方で形成され、膜１１０およびガラス基板１２０の他方に向かって伝搬する亀裂を亀裂軽減層１３０に逸らせることがある。そのような実施の形態において、その亀裂は、第１の界面１５０または第２の界面１６０の少なくとも一方に実質的に平行な方向に亀裂軽減層１３０の中を伝搬するであろう。そのような実施の形態において、亀裂軽減層１３０は、亀裂伝搬の好ましい経路を提供する。亀裂軽減層１３０は、膜１１０またはガラス基板１２０から始まり、亀裂軽減層１３０に入る亀裂を、亀裂軽減層内に留めることがある。あるいは、または加えて、亀裂軽減層１３０は、膜１１０およびガラス基板１２０の一方から始まる亀裂が、そのような膜およびガラス基板の他方に伝搬するのを効果的に閉じ込める。これらの挙動は、個々にまたは集合的に亀裂の逸れと特徴付けてもよい。このようにして、亀裂は、膜１１０とガラス基板１２０との間の橋渡しから逸らされる。１つ以上の実施の形態において、亀裂軽減層１３０は、低い破壊靭性および／または低い臨界歪みエネルギー解放率を示す低い靱性層または界面を提供することがあり、これは、亀裂軽減層を通って膜１１０および／またはガラス基板１２０に入る代わりに、亀裂軽減層１３０への亀裂の逸れを促進するであろう。ここに用いたように、「促進する」は、亀裂が、ガラス基板１２０または膜１１０に伝搬する代わりに、亀裂軽減層１３０に逸れる好ましい条件を作り出すことを含む。「促進する」は、ガラス基板１２０または膜１１０に入る代わりに、亀裂軽減層１３０中および／またはその中を通る亀裂伝搬のそれほど蛇行していない経路を作り出すことを含むこともある。
【００９６】
亀裂軽減層１３０は、以下により詳しく記載するように、低靭性亀裂軽減層を提供するために、比較的低い破壊靭性を示すことがある。そのような実施の形態において、亀裂軽減層１３０は、ガラス基板１２０または膜１１０いずれかの破壊靭性の約５０％または５０％未満である破壊靭性を示すことがある。より特定の実施の形態において、亀裂軽減層１３０の破壊靭性は、ガラス基板１２０または膜１１０いずれかの破壊靭性の約２５％または２５％未満であることがある。例えば、亀裂軽減層１３０は、約１ＭＰａ・ｍ1/2以下、０．７５ＭＰａ・ｍ1/2以下、０．５ＭＰａ・ｍ1/2以下、０．４ＭＰａ・ｍ1/2以下、０．３ＭＰａ・ｍ1/2以下、０．２５ＭＰａ・ｍ1/2以下、０．２ＭＰａ・ｍ1/2以下または０．１ＭＰａ・ｍ1/2以下、およびそれらの間の全ての範囲と部分的な範囲の破壊靭性を示すことがある。
【００９７】
１つ以上の実施の形態によれば、亀裂軽減層１３０は、膜１１０の平均破壊歪みより大きい平均破壊歪みを有することがある。１つ以上の実施の形態において、亀裂軽減層１３０は、約０．５％、０．７％、１％、１．５％、２％、またさらには４％以上の平均破壊歪みを有することがある。亀裂軽減層１３０は、０．６％、０．８％、０．９％、１．１％、１．２％、１．３％、１．４％、１．６％、１．７％、１．８％、１．９％、２．２％、２．４％、２．６％、２．８％、３％、３．２％、３．４％、３．６％、３．８％、５％または６％以上の平均破壊歪みを有することがある。１つ以上の実施の形態において、膜１１０は、１．５％、１．０％、０．７％、０．５％、またさらには０．４％以下の平均破壊歪み（亀裂開始歪み）を有することがある。膜１１０は、１．４％、１．３％、１．２％、１．１％、０．９％、０．８％、０．６％、０．３％、０．２％、０．１％以下の平均破壊歪みを有することがある。ガラス基板１２０の平均破壊歪みは、膜１１０の平均破壊歪みより大きいことがあり、いくつかの実施の形態において、亀裂軽減層１３０の平均破壊歪みより大きいことがある。いくつかの特定の実施の形態において、亀裂軽減層１３０は、ガラス基板上の亀裂軽減層のどのようなマイナスの機械的効果を最小にするために、ガラス基板より大きい平均破壊歪みを有することがある。
【００９８】
１つ以上の実施の形態による亀裂軽減層１３０は、膜１１０の臨界歪みエネルギー解放率より大きい臨界歪みエネルギー解放率（ＧIC＝ＫIC2／Ｅ）を有することがある。他の例において、亀裂軽減層は、ガラス基板の臨界歪みエネルギー解放率の０．２５倍未満または０．５倍未満の臨界歪みエネルギー解放率を示すことがある。特定の実施の形態において、亀裂軽減層の臨界歪みエネルギー解放率は、約０．１ｋＪ／ｍ2以下、約０．０９ｋＪ／ｍ2以下、約０．０８ｋＪ／ｍ2以下、約０．０７ｋＪ／ｍ2以下、約０．０６ｋＪ／ｍ2以下、約０．０５ｋＪ／ｍ2以下、約０．０４ｋＪ／ｍ2以下、約０．０３ｋＪ／ｍ2以下、約０．０２ｋＪ／ｍ2以下、約０．０１ｋＪ／ｍ2以下、約０．００５ｋＪ／ｍ2以下、約０．０３ｋＪ／ｍ2以下、約０．００２ｋＪ／ｍ2以下、約０．００１ｋＪ／ｍ2以下であり得るが；いくつかの実施の形態において、約０．０００１ｋＪ／ｍ2超（すなわち、約０．１Ｊ／ｍ2超）であり得る。
【００９９】
亀裂軽減層１３０は、ガラス基板１２０の屈折率より高い屈折率を有することがある。１つ以上の実施の形態において、亀裂軽減層１３０の屈折率は、膜１１０の屈折率より低いことがある。より特別な実施の形態において、亀裂軽減層１３０の屈折率は、ガラス基板１２０の屈折率と膜１１０の屈折率の間であることがある。例えば、亀裂軽減層１３０の屈折率は、約１．４５から約１．９５、約１．５から約１．８、または約１．６から約１．７５の範囲にあることがある。あるいは、亀裂軽減層は、ガラス基板と実質的に等しい屈折率、または可視波長範囲の広い範囲（例えば、約４５０から６５０ｎｍ）に亘りガラス基板より０．０５屈折率単位以下、大きいか小さい屈折率を有することがある。
【０１００】
１つ以上の実施の形態において、亀裂軽減層１３０は、高温プロセスに耐えることができる。そのようなプロセスとしては、化学蒸着（例えば、プラズマ支援化学蒸着）、物理蒸着（例えば、反応性または非反応性スパッタリングまたはレーザアブレーション）、熱蒸発または電子ビーム蒸発、および／または原子層堆積などの真空蒸着プロセスが挙げられる。１つ以上の特定の実施の形態において、亀裂軽減層は、膜１１０および／またはガラス基板１２０上に配置される他の膜が、真空蒸着によって亀裂軽減層１３０上に堆積される、真空蒸着プロセスに耐えることができる。ここに用いたように、「耐える」という用語は、１００℃、２００℃、３００℃、４００℃を超える温度および潜在的なさらに高い温度に対する亀裂軽減層１３０の耐性を含む。いくつかの実施の形態において、亀裂軽減層１３０は、膜１１０および／またはガラス基板上（および亀裂軽減層１３０上）の他の膜の堆積後、亀裂軽減層１３０が１０％以下、８％以下、６％以下、４％以下、２％以下または１％以下の質量損失を経験した場合、真空蒸着または温度処理プロセスに耐えると考えてよい。亀裂軽減層が質量損失を経験する蒸着プロセス（または蒸着プロセス後の試験）としては、約１００℃以上、２００℃以上、３００℃以上、４００℃以上の温度；特定の気体（例えば、酸素、窒素、アルゴンなど）が豊富な環境；および／または蒸着が、高真空（例えば、１０-6トル）、大気条件下および／またはそれらの間の圧力（例えば、１０ミリトル）で行われることがある環境が挙げられる。ここに論じられるように、亀裂軽減層１３０を形成するのに使用される材料は、高温許容度（すなわち、真空蒸着プロセスなどの高温プロセスに耐える能力）および／またはその環境許容度（すなわち、特定の気体が豊富な環境または特定の圧力の環境に耐える能力）について、特別に選択してよい。これらの許容度としては、高温許容度、高真空許容度、低真空ガス放出、プラズマまたはイオン化ガスに対する高い許容度、オゾンに対する高い許容度、ＵＶに対する高い許容度、溶媒に対する高い許容度、もしくは酸または塩基に対する高い許容度が挙げられるであろう。ある場合には、亀裂軽減層１３０は、ＡＳＴＭ  Ｅ５９５によるガス放出試験に合格するように選択されることがある。
【０１０１】
１つ以上の実施の形態において、亀裂軽減層１３０を備えた物品は、亀裂軽減層１３０を有していない物品より改善された平均曲げ強度を示すことがある。言い換えると、ガラス基板１２０、膜１１０および亀裂軽減層１３０を備えた物品は、ガラス基板１２０と膜１１０を備えるが、亀裂軽減層１３０を備えていない物品よりも大きい平均曲げ強度を示す。
【０１０２】
１つ以上の実施の形態において、亀裂軽減層１３０は、プラズマ重合高分子を含むことがある。プラズマ重合としては、供給源ガスからの、大気圧下または減圧下でのプラズマ励起による薄い高分子膜の堆積（例えば、ＤＣまたはＲＦ平行板、誘導結合プラズマ（ＩＣＰ）、電子サイクロトロン共鳴（ＥＣＲ）、下流マイクロ波またはＲＦプラズマ）が挙げられる。例示の供給源ガスとしては、フッ化炭素源（ＣＦ4、ＣＨＦ3、Ｃ2Ｆ6、Ｃ3Ｆ8、Ｃ2Ｆ2、ＣＨ3Ｆ、Ｃ4Ｆ8、クロロフルオロカーボン、またはヒドロクロロフルオロカーボンを含む）、炭化水素、例えば、アルカン（メタン、エタン、プロパン、ブタンを含む）、アルケン（エチレン、プロピレンを含む）、アルキン（アセチレンを含む）、および芳香族化合物（ベンゼン、トルエンを含む）、水素、および他のガス源、例えば、ＳＦ6が挙げられる。プラズマ重合により、高度に架橋した材料の層が形成される。膜の厚さ、密度、および化学的性質を制御して、官能基を所望の用途に対して調整するために、反応条件および供給源ガスの制御を使用することができる。
【０１０３】
１つ以上の実施の形態において、プラズマ重合高分子は、プラズマ重合フルオロポリマー、プラズマ重合炭化水素ポリマー、プラズマ重合シロキサンポリマーおよびプラズマ重合シランポリマーの１つ以上を含むことがある。プラズマ重合高分子がプラズマ重合フルオロポリマーを含む場合、そのような材料は、上述したような、高分子形成フッ化炭素源ガス、およびフッ素化エッチング剤から形成された真空蒸着材料であってよい。そのような実施の形態において、フッ化炭素源ガスおよびフッ素化エッチング剤は、所望の層および層の厚さを達成するために、連続して、または同時に流される。１つ以上の実施の形態において、プラズマ重合炭化水素は、揮発性ガスおよび随意的な水素から形成された真空蒸着材料を含むことがある。その揮発性ガスとしては、アルカン（ＣnＨ2n+2）、アルケン（ＣnＨ2n）、アルキン（ＣnＨ2n-2）、またはそれらの組合せが挙げられ、式中、ｎ＜８である。プラズマ重合シランポリマーを利用した実施の形態において、そのような材料は、真空蒸着材料であってよく、シラン源材料および随意的な酸化剤から形成されることがある。そのシラン源材料は、式ＲxＳｉＸ4-xを有し、式中、Ｒはアルキルまたはアリール有機基であり、Ｘは、水素、ハロゲン化物、またはアルコキシ基の内の１つを含む。その随意的な酸化剤としては、酸素、オゾン、亜酸化窒素、二酸化炭素、水蒸気、過酸化水素および／またはそれらの組合せが挙げられるであろう。
【０１０４】
１つ以上の実施の形態において、亀裂軽減層１３０はシランを含むことがあり、このシランはプラズマ重合シランポリマーとは区別される。１つ以上の実施の形態において、そのシランは、溶液堆積されたシランおよび／または蒸着されたシランを含んでよく、そのシランはプラズマを使用せずに形成される。そのシランは、脂肪族シランおよび／または芳香族シランを含んでもよい。いくつかの実施の形態において、シランは、式ＲxＳｉＸ4-xを有することがあり、式中、Ｒは、フッ素、アルキルもしくは随意的にフッ素化または塩素化されたアリール有機基を含み、Ｘは、ハロゲン化物またはアルコキシ基を含む。
【０１０５】
１つ以上の実施の形態において、亀裂軽減層は、Ａｌ、Ｃｕ、Ｔｉ、Ｆｅ、Ａｇ、Ａｕ、または他の類似の金属などの金属およびそれらの組合せを含むことがある。いくつかの実施の形態において、比較的高い光透過率（例えば、５０％超または８０％超の光透過率）を維持しながら、１つ以上の界面での付着力を変更するために、非常に薄い金属膜（例えば、約１から約１００ｎｍ、約１ｎｍから約５０ｎｍ、および／または約１ｎｍから約１０ｎｍの範囲にある）を使用することができる。
【０１０６】
１つ以上の実施の形態において、亀裂軽減層１３０は、ＳｉＯ2、ＳｉＯ、ＳｉＯx、Ａｌ2Ｏ3などの多孔質酸化物；ＴｉＯ2、ＺｒＯ2、Ｎｂ2Ｏ5、Ｔａ2Ｏ5、ＧｅＯ2および当該技術分野で公知の類似の材料；この中に他の場所で述べられた膜の多孔質版、例えば、多孔質インジウムスズ酸化物、多孔質アルミニウム亜鉛酸化物、または多孔質フッ素化酸化スズ；多孔質窒化物または炭化物、例えば、Ｓｉ3Ｎ4、ＡｌＮ、ＴｉＮ、ＴｉＣ；多孔質酸炭化物およびオキシカーボナイトライド、例えば、ＳｉＣxＯyおよびＳｉＣxＯyＮz；ＳｉまたはＧｅなどの多孔質半導体；ＳｉＯxＮy、ＡｌＯxＮy、またはＳｉＡｌxＯyＮzなどの多孔質酸窒化物；Ａｌ、Ｃｕ、Ｔｉ、Ｆｅ、Ａｇ、Ａｕ、および他の金属などの多孔質金属を含むことがある。
【０１０７】
１つ以上の実施の形態において、亀裂軽減層１３０は、連続層または不連続層であってもよい。亀裂軽減層が不連続層である場合、亀裂軽減層１３０が上に配置される第１の対向面１２２は、図５Ａ〜５Ｃに示されるように、露出区域１３２（すなわち、亀裂軽減層１３０を備えていない区域）および亀裂軽減層１３０を備えた区域１３０を含むであろう。亀裂軽減層１３０のパターンは、図５Ｂに示されるように、露出区域１３２（すなわち、亀裂軽減層１３０を備えていない区域）により囲まれた材料の個別の島を含むことがある。あるいは、亀裂軽減層１３０は、図５Ｃに示されるように、亀裂軽減層１３０により囲まれた露出区域１３２（すなわち、亀裂軽減層１３０を備えていない区域）を有する材料の連続マトリクスを形成してもよい。亀裂軽減層１３０は、第１の対向面１２２の面積の約５０％、約６０％、約７０％、約８０％、約９０％または約１００％を覆うことがある。亀裂軽減層１３０の厚さは、それが上に配置された第１の対向面の面積の実質的に全てに沿って均一であることがある。１つ以上の代わりの実施の形態において、亀裂軽減層の厚さは、厚さがより薄い区域と厚さがより厚い区域を提供するために、変動してもよい。厚さの変動は、亀裂軽減層が連続または不連続である場合に、存在してもよい。
【０１０８】
亀裂軽減層１３０は、様々な方法によって、膜１１０とガラス基板１２０との間に配置してよい。亀裂軽減層１３０は、真空蒸着技法、例えば、化学蒸着（例えば、プラズマ支援化学蒸着）、物理蒸着（例えば、反応性または非反応性スパッタリング、熱蒸発、電子ビーム蒸発、またはレーザアブレーション）、熱蒸発、抵抗蒸発または電子ビーム蒸発、および／または原子層堆積を使用して、配置することができる。１つ以上の実施の形態の亀裂軽減層１３０は、より高い温度許容度、ＵＶ、オゾンまたはプラズマ処理に対するロバスト性、ＵＶ透明度、環境老化に対するロバスト性、真空中における低いガス放出などを示すことがある。膜も真空蒸着により形成される場合、亀裂軽減層と膜の両方は、同じまたは同様の真空蒸着槽内で、または同じまたは類似のコーティング設備を使用して、形成することができる。
【０１０９】
亀裂軽減層１３０は、液体に基づく堆積技法、例えば、ゾルゲルコーティングまたは高分子コーティング法を使用して、例えば、中でも、スピンコーティング法、噴霧コーティング法、スロットドローコーティング法、スライドコーティング法、巻線ロッドコーティング法、ブレード／ナイフコーティング法、エアナイフコーティング法、カーテンコーティング法、ローラーコーティング法、グラビアコーティング法、および当該技術分野で公知の他の方法を使用して、配置してもよい。
【０１１０】
１つ以上の実施の形態において、亀裂軽減層１３０は、多孔質層、またはより詳しくは、ナノ多孔質層を含むことがある。ここに用いたように、「ナノ多孔質」という用語は、従来定義された「細孔」（例えば、開口または空隙）を有する材料を含み、同じまたは同様の化学組成を有する十分に緻密な材料に予測されるより低い密度またはより低い弾性率により特徴付けられる材料も含む。そのように、ナノ多孔質層中の「細孔」は、柱状空隙、原子空孔、球状細孔、粒間または粒子間の隙間、低密度または変動する密度の領域、もしくはナノ多孔質層の密度または弾性率の巨視的減少をもたらす任意の他の形状を取ることがある。気孔率の容積分率は、ナノスケールの細孔を有し、光拡散がないか、または光拡散が非常に低い材料について、公知の方法を使用した屈折率測定から推測できる。１つ以上の実施の形態において、気孔率の容積分率は、約５％超、約１０％超、または約２０％超であることがある。いくつかの実施の形態において、気孔率の容積分率は、取扱い中または最終用途でのナノ多孔質層の機械的耐久性を維持するために、約９０％未満、または約６０％未満であることがある。
【０１１１】
ナノ多孔質層は、実質的に光学的透明であり、光拡散がない、例えば、１０％以下、９％以下、８％以下、７％以下、６％以下、５％以下、４％以下、３％以下、２％以下、１％以下、およびそれらの間の全ての範囲および部分的な範囲の光透過ヘイズを有することがある。ナノ多孔質層の透過ヘイズは、ここに定義されるように、細孔の平均径を制御することによって、制御されることがある。ナノ多孔質層における例示の平均細孔径は、２００ｎｍ以下、１００ｎｍ以下、９０ｎｍ以下、８０ｎｍ以下、７０ｎｍ以下、６０ｎｍ以下、５０ｎｍ以下、４０ｎｍ以下、３０ｎｍ以下、２０ｎｍ以下、１０ｎｍ以下、５ｎｍ以下およびそれらの間の全ての範囲および部分的な範囲を含むことがある。これらの細孔径は、光拡散測定から推測できるか、または透過電子顕微鏡法（ＴＥＭ）および他の公知の方法を使用して、直接解析できる。
【０１１２】
１つ以上の実施の形態において、ナノ多孔質層は、無機材料を含むことがある。１つ以上の特定の実施の形態において、亀裂軽減層は、ナノ多孔質層のみを含み、全てナノ多孔質である。このナノ多孔質層は、無機材料を含むことがあり、あるいは、有機材料を排除することがある。１つ以上の実施の形態において、亀裂軽減層は、低い固有膜応力を示す無機ナノ多孔質層を備えることがある。特定の実施の形態において、そのような亀裂軽減層は、亀裂軽減層中の固有膜応力を制御する技法（例えば、真空蒸着）を使用して（例えば、いくつかのゾルゲルコーティング法に対して）形成されることがある。固有膜応力を制御すると、亀裂軽減層の破壊歪みなどの他の機械的性質の制御も可能になることがある。
【０１１３】
亀裂軽減層の気孔率および機械的性質は、真空槽中の気体のわずかな超過気圧、低温堆積、堆積速度制御、およびプラズマおよび／またはイオンビームエネルギー変調などの堆積法を注意深く制御することによって、制御できる。蒸着方法が通常使用されるが、亀裂軽減層に所望の気孔率および機械的性質を与えるために、他の公知の方法を使用しても差し支えない。例えば、ナノ多孔質層を備えた亀裂軽減層は、スピンコーティング法、浸漬被覆法、スロット／スリットコーティング法、ローラーコーティング法、グラビアコーティング法、および吹付け塗りなどの、湿式化学法またはゾルゲル法によって形成することもできる。後に溶解または熱分解する細孔形成剤（ブロックコポリマー細孔形成剤など）の使用、相分離法、または粒子間の隙間が部分的に空洞のままである微粒子またはナノ粒子層の流延法によって、湿式被覆ナノ多孔質層に、気孔率を導入できる。
【０１１４】
いくつかの実施の形態において、ナノ多孔質層は、光学干渉効果を最小にするために、ガラス基板および／または膜および／または追加の層（ここに記載されたような）のいずれかと同様の屈折率を示すことがある。加えて、または代わりに、ナノ多孔質層は、反射防止干渉効果を達成するために調整された屈折率を示すことがある。ナノ多孔質層の屈折率は、ナノ多孔質層のナノ気孔率を制御することによって、いくぶん変更することができる。例えば、ある場合には、目的とする気孔率レベルを有するナノ多孔質層に製造されたときに、約１．４から約１．８の範囲の中間屈折率、またはガラス基板に近い屈折率（例えば、約１．４５から約１．６の範囲）を示すことができる、Ａｌ2Ｏ3、ＴｉＯ2、Ｎｂ2Ｏ5、Ｓｉ3Ｎ4、またはＡｌＮなどの、屈折率が比較的高い材料を選択することが望ましいであろう。ナノ多孔質層の屈折率は、当該技術分野に公知の「実効屈折率」モデルを使用して、気孔率レベルに関連付けることができる。
【０１１５】
亀裂軽減層１３０の厚さ（亀裂軽減層の厚さが変動する場合、平均厚を含む）は、約０．００１μｍから約１０μｍ（１ｎｍから１０，０００ｎｍ）の範囲または約０．００５μｍから約０．５μｍ（５ｎｍから約５００ｎｍ）、約０．０１μｍから約０．５μｍ（１０ｎｍから約５００ｎｍ）、約０．０２μｍから約０．２μｍ（２０ｎｍから約２００ｎｍ）の範囲にあるであろう；しかしながら、膜がずっと薄いことがあり得る場合には、例えば、亀裂軽減層１３０は、約０．１ｎｍから約１ｎｍの厚さを有する単分子の「単層」であることがある。１つ以上の実施の形態において、亀裂軽減層１３０の厚さは、約０．０２μｍから約１０μｍ、約０．０３μｍから約１０μｍ、約０．０４μｍから約１０μｍ、約０．０５μｍから約１０μｍ、約０．０６μｍから約１０μｍ、約０．０７μｍから約１０μｍ、約０．０８μｍから約１０μｍ、約０．０９μｍから約１０μｍ、約０．１μｍから約１０μｍ、約０．０１μｍから約９μｍ、約０．０１μｍから約８μｍ、約０．０１μｍから約７μｍ、約０．０１μｍから約６μｍ、約０．０１μｍから約５μｍ、約０．０１μｍから約４μｍ、約０．０１μｍから約３μｍ、約０．０１μｍから約２μｍ、約０．０１μｍから約１マイクロメートル、約０．０２μｍから約１マイクロメートル、約０．０３から約１μｍ、約０．０４μｍから約０．５μｍ、約０．０５μｍから約０．２５μｍ、または約０．０５μｍから約０．１５μｍの範囲にある。１つ以上の特定の実施の形態において、亀裂軽減層の厚さは、約３０ｎｍ以下、約２０ｎｍ以下、約１０ｎｍ以下、約５ｎｍ以下、約４ｎｍ以下、約３ｎｍ以下、約２ｎｍ以下または約１ｎｍ以下であることがある。
【０１１６】
１つ以上の実施の形態において、ガラス基板１２０、膜１１０および／または亀裂軽減層１３０の厚さは、互いに関して特定されることがある。例えば、亀裂軽減層は、膜の厚さの約１０倍以下の厚さを有することがある。別の例において、膜１１０が約８５ｎｍの厚さを有する場合、亀裂軽減層１３０は、約８５０ｎｍ以下の厚さを有することがある。さらに別の例において、亀裂軽減層１３０の厚さは、約３５ｎｍから約８０ｎｍの範囲にあることがあり、膜１１０は、約３０ｎｍから約３００ｎｍの範囲の厚さを有することがある。１つの変形において、亀裂軽減層は、膜の厚さの約９倍、８倍、７倍、６倍、５倍、４倍、３倍または２倍以下の厚さを有することがある。別の変形において、膜の厚さおよび亀裂軽減層の厚さは各々、約１０μｍ未満、約５μｍ未満、約２μｍ未満、約１μｍ未満、約０．５μｍ未満、または約０．２μｍ未満である。亀裂軽減層１３０の厚さの膜１１０の厚さに対する比は、いくつかの実施の形態において、約１：１から約１：８の範囲、約１：２から約１：６の範囲、約１：３から約１：５の範囲、または約１：３から約１：４の範囲にあることがある。別の変形において、亀裂軽減層の厚さは約０．１μｍ未満であり、膜の厚さは亀裂軽減層の厚さより大きい。
【０１１７】
前記物品の１つ以上の実施の形態は、プラズマ重合高分子、シラン、金属またはそれらの組合せを含む亀裂軽減層１３０を備えている。そのような実施の形態において、亀裂軽減層１３０が使用される場合、膜１１０は機能特性（例えば、光学的性質、電気的性質および機械的性質）を維持し、物品１００はその平均曲げ強度を維持する。そのような実施の形態において、膜１１０は、インジウムスズ酸化物層などの、１つ以上の透明な導電性酸化物層、またはＡｌＯxＮy、ＡｌＮおよびそれらの組合せなどの耐引掻性層を備えることがある。その上、ガラス基板１２０は、強化、またはより詳しくは、化学強化されていることがある。
【０１１８】
加えて、または代わりに、インジウムスズ酸化物、耐引掻性層（例えば、ＡｌＯxＮy、ＡｌＮおよびそれらの組合せ）、洗浄容易な層、反射防止層、耐指紋性層などの１つ以上を備えた膜１１０およびプラズマ重合高分子、シラン、金属またはそれらの組合せを含む亀裂軽減層１３０は、全体として低い光反射率を有する積層体を形成する。例えば、そのような積層体の全体の（または全）反射率は、４５０〜６５０ｎｍ、４２０〜６８０ｎｍ、またさらには４００〜７００ｎｍの可視波長範囲に亘り、１５％以下、１０％以下、８％以下、７％以下、６．５％以下、６％以下、５．５％以下であることがある。先の反射率数は、未被覆ガラス界面のみからの反射率が約４％である、一方の裸の（または未被覆の）ガラス界面からの反射率を含むいくつかの実施の形態において存在しても、ガラス基板の第１の主面およびその第１の主面に配置された膜と層（および関連する界面）に関する反射率（ガラス基板の未被覆の第２の主面からの４％の反射率は含まない）として特徴付けられてもよい。この膜積層体構造および膜とガラスの被覆界面のみからの反射率（未被覆ガラス界面の反射率を引く）は、ガラス基板の１つ以上の主面が、約１．４５〜１．６５の被包材の屈折率を有する典型的な被包材（すなわち、追加の膜または層）により覆われた場合、４５０〜６５０ｎｍ、４２０〜６８０ｎｍ、またさらには４００〜７００ｎｍの可視波長範囲に亘り、約５％、４％、３％、２％未満、またさらには約１．５％未満である。その上、この積層体構造は高い光透過率を示すことがあり、これは、一般関係式：透過率＝１００％−反射率−吸収率によれば、低い反射率と低い吸収率の両方を示す。この積層体構造の透過率値（ガラス基板または被包材槽のみに関連する反射率と吸収率を無視した場合）は、４５０〜６５０ｎｍ、４２０〜６８０ｎｍ、またさらには４００〜７００ｎｍの可視波長範囲に亘り、約７５％、８０％、８５％、９０％、９５％、またさらには９８％超であることがある。
【０１１９】
前記物品の１つ以上の実施の形態は、ナノ多孔質の蒸着ＳｉＯ2からなる亀裂軽減層１３０を備えている。そのような実施の形態において、亀裂軽減層１３０が使用される場合、膜１１０は機能特性（例えば、光学的性質、電気的性質および機械的性質）を維持し、物品１００は、その平均曲げ強度を維持するか、または亀裂軽減層１３０を持たない、膜１１０とガラス基板１２０を備えた同様の物品に対して改善された平均曲げ強度を有する。そのような実施の形態において、膜１１０は、インジウムスズ酸化物層などの、１つ以上の透明な導電性酸化物層、耐引掻性層、洗浄容易な層、反射防止層、耐指紋性層などを備えることがある。その上、ガラス基板１２０は、強化、またはより詳しくは、化学強化されていることがある。これらの実施の形態において、この中の他の場所に述べられた、温度、真空、および環境耐性要因のために、ある用途に、ここに記載された亀裂軽減層を使用してもよい。
【０１２０】
物品１００の光学的性質は、膜１１０、亀裂軽減層１３０および／またはガラス基板１２０の性質の内の１つ以上を変えることによって調節してよい。例えば、物品１００は、約４００ｎｍから約７００ｎｍの可視波長範囲に亘り、１５％以下、１０％以下、８％以下、７％以下、６．９％以下、６．８％以下、６．７％以下、６．６％以下、６．５％以下、６．４％以下、６．３％以下、６．２％以下、６．１％以下、および／または６％以下の全反射率を示すことがある。範囲は先に特定したようにさらに様々であってよく、膜積層体／被覆ガラス界面のみに関する範囲は先に列挙されている。より特別な実施の形態において、ここに記載された物品１００は、亀裂軽減層１３０を持たない物品よりも、低い平均反射率および大きい平均曲げ強度を示すことがある。１つ以上の代わりの実施の形態において、物品１００の光学的性質、電気的性質または機械的性質の少なくとも２つが、ガラス基板１２０、膜１１０および／または亀裂軽減層１３０の厚さを変えることによって、調節されることがある。その上、または代わりに、物品１００の平均曲げ強度は、ガラス基板１２０、膜１１０および／または亀裂軽減層１３０の厚さを変更することによって調節されるまたは改善されることがある。
【０１２１】
物品１００は、ガラス基板上に配置された１つ以上の追加の膜を備えてもよい。１つ以上の実施の形態において、この１つ以上の追加の膜は、膜１１０上に、またはこの膜と反対側の主面上に配置されてもよい。この追加の膜は、膜１１０と直接接触して配置されてもよい。１つ以上の実施の形態において、追加の膜は、１）ガラス基板１２０と亀裂軽減層１３０と、または２）亀裂軽減層１３０と膜１１０と：の間に配置されることがある。１つ以上の実施の形態において、亀裂軽減層１３０と膜１１０の両方が、ガラス基板１２０と追加の膜との間に位置していることがある。追加の層としては、保護層、接着層、平坦化層、抗分化層(anti-splintering layer)、光学的接着層、表示層、偏光層、光吸収層、反射変調干渉層、耐引掻性層、障壁層、パッシベーション層、気密層、拡散ブロック層およびそれらの組合せ、並びにこれらの機能または関連する機能を実行するために当該技術分野に公知の他の層が挙げられるであろう。適切な保護層または障壁層の例としては、ＳｉＯx、ＳｉＮy、ＳｉＣxＮy、他の同様の材料およびそれらの組合せを含有する層が挙げられる。そのような層は、膜１１０、亀裂軽減層１３０および／またはガラス基板１２０の光学的性質に一致するまたは補うために、変更することもできる。例えば、保護層は、亀裂軽減層１３０、膜１１０、またはガラス基板１２０と同様の屈折率を有するように選択してもよい。異なる屈折率および／または厚さを有する多数の追加の膜を様々な理由のために挿入できることが、当業者には明白である。追加の膜（並びに亀裂軽減層１３０および膜１１０）の屈折率、厚さおよび他の性質は、本開示の精神から逸脱せずに、さらに変更および最適化してもよい。他の場合には、例えば、亀裂軽減層１３０が膜より高い屈折率を有することがある、代わりの膜設計を採用することができる。
【０１２２】
１つ以上の実施の形態において、記載された物品１００は、情報表示装置および／またはタッチセンシング装置に使用されることがある。１つ以上の代わりの実施の形態において、物品１００は、例えば、自動車または航空機の窓に使用すべきガラス−高分子−ガラスの合わせガラスとして、積層構造の一部であってよい。これらの積層体における中間層として使用される例示の高分子材料はＰＶＢ（ポリビニルブチラール）であり、使用できる、当該技術分野で公知である他の中間層材料が数多くある。その上、合わせガラスの構造に様々な選択肢があり、それらは、特に制限されない。物品１００は、例えば、自動車のフロントガラス、サンルーフ、またはサイド窓ガラスとして、最終用途において、曲げられる、または造形されることがある。物品１００の厚さは、設計上の理由または機械的理由のいずれかのために、様々であり得る；例えば、物品１００は、その物品の中央よりも縁が厚いことがあり得る。物品１００は、表面傷の影響をなくすまたは減少させるために、酸磨きまたは他の様式で処理してもよい。
【０１２３】
本開示の第２の態様は、ここに記載された物品を利用するカバーガラス用途に関する。１つ以上の実施の形態において、そのカバーガラスとしては、ガラス基板１２０（強化されていても強化されていなくてもよい）、ＡｌＯxＮy、ＡｌＮ、ＳｉＯxＮy、ＳｉＡｌvＯxＮy、Ｓｉ3Ｎ4およびそれらの組合せなどの硬質材料を含む耐引掻性膜、および亀裂軽減層１３０を備えた積層物品を含むことがある。その積層物品は、反射を減少させるための、および／または積層物品上の洗浄し易いまたは抗指紋性表面を提供するための追加の膜を１つ以上備えてもよい。
【０１２４】
本開示の別の態様は、ここに記載された物品を備えたタッチセンシング装置に関する。１つ以上の実施の形態において、このタッチセンサ装置は、ガラス基板１２０（強化されていても、強化されていなくてもよい）、透明導電性酸化物からなる膜１１０および亀裂軽減層１３０を備えることがある。この透明導電性酸化物としては、インジウムスズ酸化物、アルミニウム亜鉛酸化物、フッ素化酸化スズ、または当該技術分野で公知の他のものが挙げられる。１つ以上の実施の形態において、膜１１０は、ガラス基板１２０上に不連続に配置されている。言い換えると、膜１１０は、ガラス基板１２０の個別領域に配置されることがある。その膜を有する個別領域は、パターン化または被覆領域（図示せず）を形成し、一方で、膜のない個別領域は、無地または未被覆領域（図示せず）を形成する。１つ以上の実施の形態において、パターン化または被覆領域および無地または未被覆領域は、ガラス基板１２０の表面上に膜１１０を連続的に配置し、次いで、個別領域に膜１１０がないように、個別領域において膜１１０を選択的にエッチングで除去することによって、形成される。膜１１０は、Ｔｒａｎｓｅｎｅ  Ｃｏ．から市販されているＴＥ−１００エッチング液などの、ＨＣｌまたはＦｅＣｌ3水溶液などのエッチング液を使用して、エッチングにより除去してもよい。１つ以上の実施の形態において、亀裂軽減層１３０は、エッチング液により著しくは劣化しないまたは除去されない。あるいは、膜１１０は、パターン化または被覆領域および無地または未被覆領域を形成するように、ガラス基板１２０の表面の個別領域上に選択的に堆積させてもよい。
【０１２５】
１つ以上の実施の形態において、未被覆領域は、被覆領域の全反射率と同様の全反射率を有する。１つ以上の特定の実施の形態において、無地のまたは未被覆領域は、約４５０ｎｍから約６５０ｎｍ、約４２０ｎｍから約６８０ｎｍ、またさらには約４００ｎｍから約７００ｎｍの範囲の可視波長に亘り、パターン化または被覆領域の全反射率と、約５％以下、４．５％以下、４％以下、３．５％以下、３％以下、２．５％以下、２．０％以下、１．５％以下、またさらには１％以下しか異ならない全反射率を有する。
【０１２６】
本開示の別の態様によれば、亀裂軽減層１３０と、インジウムスズ酸化物または他の透明導電性酸化物を含むことがある膜１１０の両方を備えた物品は、タッチセンシング装置におけるそのような物品の使用に許容される抵抗率を示す。１つ以上の実施の形態において、膜１１０は、ここに開示された物品中に存在する場合、約１００オーム／□以下、８０オーム／□以下、５０オーム／□以下、またさらには３０オーム／□以下のシート抵抗を示す。そのような実施の形態において、膜は、約２００ｎｍ以下、１５０ｎｍ以下、１００ｎｍ以下、８０ｎｍ以下、５０ｎｍ以下またさらには３５ｎｍ以下の厚さを有することがある。１つ以上の特定の実施の形態において、そのような膜は、物品中に存在する場合、１０×１０-4オーム・ｃｍ以下、８×１０-4オーム・ｃｍ以下、５×１０-4オーム・ｃｍ以下、またさらには３×１０-4オーム・ｃｍ以下、の抵抗率を示す。このように、膜１１０は、ここに開示された物品１００中に存在する場合、透明導電性酸化物膜および投影型静電容量タッチセンサ装置を含むタッチセンサ用途に使用される他のそのような膜に予想される電気性能と光学性能を都合よく維持できる。
【０１２７】
ここの開示は、インタラクティブではない、すなわちディスプレイ用の物品を有する物品に適用することもできる；例えば、そのような物品は、装置が、ディスプレイに使用され、インタラクティブであり得るガラス前面、および非常に広い意味で「装飾」と称してもよい背面（背面は、ある色が「塗られて」差し支えなく、アートワークまたは製造業者、モデルおよびシリアル番号についての情報、模様付けまたは他の特徴を有して差し支えないことを意味する）を有する場合に使用されることがある。
【０１２８】
本開示の別の態様は、物品１００を形成する方法に関する。１つ以上の実施の形態において、そのような方法は、ガラス基板１２０を提供する工程、ガラス基板の第１の主面上に膜１１０を配置して、それらの間に有効界面を形成する工程、およびその有効界面の有効付着エネルギーを制御する工程を有してなる。１つ以上の実施の形態において、この方法は、有効付着エネルギーを約４Ｊ／ｍ2未満に制御する工程を含む。１つ以上の実施の形態において、有効付着エネルギーを制御する工程が、前記膜を配置する工程の前に、ガラス基板１２０の表面（例えば、主面１２２、１２４の１つ以上および／または１つ以上の副面）上に亀裂軽減層１３０を配置する工程を含む。言い換えると、有効付着エネルギーを制御する工程は、亀裂軽減層１３０を膜１１０とガラス基板１２０との間に配置する工程を含む。
【０１２９】
１つ以上の実施の形態において、この方法は、真空蒸着プロセスにより、膜１１０および／または亀裂軽減層１３０を配置する工程を含む。特定の実施の形態において、そのような真空蒸着プロセスは、少なくとも約１００℃、２００℃、３００℃、４００℃およびそれらの間の全ての範囲および部分的な範囲の温度を使用することがある。いくつかの実施の形態において、その亀裂軽減層は、湿式法により形成してよい。
【０１３０】
１つ以上の特定の実施の形態において、前記方法は、亀裂軽減層１３０および／または膜１１０の厚さを制御する工程を含む。ここに開示された亀裂軽減層および／または膜の厚さを制御する工程は、所望の厚さまたは所定の厚さを有する亀裂軽減層および／または膜が施されるように、亀裂軽減層および／または膜を形成するための１つ以上の工程を制御することによって行われることがある。さらにより特別な実施の形態において、前記方法は、亀裂軽減層１３０および／または膜１１０の厚さを制御して、ガラス基板１２０の平均曲げ強度および／または膜１１０の機能特性を維持する工程を含む。
【０１３１】
１つ以上の代わりの実施の形態において、前記方法は、亀裂軽減層１３０および／または膜の連続性を制御する工程を含む。亀裂軽減層１３０の連続性を制御する工程は、連続した亀裂軽減層を形成する工程、および亀裂軽減層の選択された部分を除去して、不連続の亀裂軽減層を形成する工程を含むことがある。他の実施の形態において、亀裂軽減層の連続性を制御する工程は、亀裂軽減層を選択的に形成して、不連続の亀裂軽減層を形成する工程を含むことがある。そのような実施の形態は、亀裂軽減層の連続性を制御するために、マスク、エッチング剤およびそれらの組合せを使用することがある。
【０１３２】
１つ以上の代わりの実施の形態において、前記方法は、ガラス基板１２０上に配置されたときであるが、膜１１０の堆積の前に、亀裂軽減層１３０の表面エネルギーを制御する工程を含む。製造のこの中間段階での亀裂軽減層の表面エネルギーの制御は、反復可能な製造プロセスを確立するのに有用であろう。１つ以上の実施の形態において、この方法は、亀裂軽減層１３０の表面エネルギー（亀裂軽減層１３０が取り外され、空気に曝露されたときに測定される）を約７０ｍＪ／ｍ2以下、６０ｍＪ／ｍ2以下、５０ｍＪ／ｍ2以下、４０ｍＪ／ｍ2以下、３０ｍＪ／ｍ2以下、２０ｍＪ／ｍ2以下であるが、ある場合には、約１５ｍＪ／ｍ2超に制御する工程を含む。１つ以上の実施の形態において、先の表面エネルギーの値および範囲は、極性成分と分散成分の両方を含み、Ｓ．Ｗｕ（１９７１）により開発された公知の理論モデルを３つの試験液；水、ジヨードメタンおよびヘキサデカンの３つの接触角にフィッティングすることによって測定してもよい（Reference: S. Wu, J. Polym. Sci C, 34, 19, 1971）。
【０１３３】
１つ以上の実施の形態において、前記方法は、亀裂軽減層１３０に気孔率を形成する工程を含むことがある。この方法は、必要に応じて、ここに他に記載されたように、亀裂軽減層の気孔率を制御する工程を含むことがある。この方法は、亀裂軽減層の堆積法および製造法の制御により、亀裂軽減層および／または膜の固有膜応力を制御する工程をさらに含むことがある。
【０１３４】
前記方法は、ガラス基板１２０上に、ここに記載されたような、追加の膜を配置する工程を含むことがある。１つ以上の実施の形態において、前記方法は、追加の膜が、ガラス基板１２０と亀裂軽減層１３０との間、亀裂軽減層１３０と膜１１０との間に配置されるように、または膜１１０が亀裂軽減層１３０と追加の膜との間に配置されるように、ガラス基板上に追加の膜を配置する工程を含むことがある。あるいは、前記方法は、膜が上に配置された表面とは反対側のガラス基板１２０の主面上に追加の膜を配置する工程を含むことがある。
【０１３５】
１つ以上の実施の形態において、前記方法は、亀裂軽減層１３０、膜１１０および／または追加の膜をガラス基板上に配置する前または後に、ガラス基板１２０を強化する工程を含む。ガラス基板１２０は、化学強化されても、他の様式で強化されてもよい。ガラス基板１２０は、亀裂軽減層１３０をガラス基板１２０上に配置した後であるが、膜１１０をガラス基板１２０上に配置する前に強化してもよい。ガラス基板１２０は、亀裂軽減層１３０と膜１１０をガラス基板１２０上に配置した後であるが、ガラス基板上に追加の膜（もしあれば）を配置する前に、強化してもよい。追加の膜が使用されない場合、ガラス基板１２０は、亀裂軽減層１３０と膜１１０をガラス基板１２０上に配置した後に強化してもよい。
【実施例】
【０１３６】
以下の実施例は、本開示の特定の非限定的実施の形態を提示するものである。
【０１３７】
実施例１Ａ〜１Ｅ
実施例１Ａ〜１Ｅは、６１モル％≦ＳｉＯ2≦７５モル％；７モル％≦Ａｌ2Ｏ3≦１５モル％；０モル％≦Ｂ2Ｏ3≦１２モル％；９モル％≦Ｎａ2Ｏ≦２１モル％；０モル％≦Ｋ2Ｏ≦４モル％；０モル％≦ＭｇＯ≦７モル％；０モル％≦ＣａＯ≦３モル％；および０モル％≦ＳｎＯ2≦１モル％の組成を有するガラス基板を提供することによって形成した。それらのガラス基板の厚さは０．７ｍｍであった。ガラス基板をイオン交換により強化して、約６９０ＭＰａの表面圧縮応力（ＣＳ）および約２４μｍの圧縮層の深さ（ＤＯＬ）を提供した。イオン交換プロセスは、約３５０℃から４５０℃の範囲の温度に加熱した溶融硝酸カリウム（ＫＮＯ3）浴中にガラス基板を浸漬することによって行った。ガラス基板は、３〜８時間の期間に亘りその浴中に浸漬して、前記表面ＣＳおよび前記圧縮ＤＯＬを達成した。イオン交換プロセスを完了した後、実施例１Ａ〜１Ｅのガラス基板を、約５０℃の温度を有する、Ｓｅｍｉｃｌｅａｎ  ＫＧにより供給された、２％の濃度のＫＯＨ清浄液中で洗浄した。
【０１３８】
プラズマ重合フルオロポリマーを含む亀裂軽減層を、ＩＣＰ槽を使用して、実施例１Ｃ〜１Ｅの強化ガラス基板上に配置した。この亀裂軽減層は、コイルに１５００Ｗ、１３．５６ＭＨｚのＲＦを、プラテンに５０Ｗ、１３．５６ＭＨｚのＲＦを印加し、それぞれ、４０ｓｃｃｍ（標準状態下の立方センチメートル毎分）（約３．３８×１０-2Ｐａ・ｍ3／ｓ）および２０ｓｃｃｍ（約６．７６×１０-2Ｐａ・ｍ3／ｓ）で流したＣ4Ｆ8ガスとＨ2ガスの混合物を使用して、約５ミリトルの圧力で、約２５℃の温度で、６０秒間の堆積プロセスで堆積させた。膜との組合せ前に、亀裂軽減層の表面エネルギーが、約１９ｍＪ／ｍ2と約２４ｍＪ／ｍ2の範囲で測定された。この表面エネルギーは、脱イオン水、ヘキサデカンおよびジヨードメタンを用いた接触角測定値を使用して測定した。Ｃｒを含む膜を、電子ビーム蒸発プロセスを使用して、実施例１Ｂ〜１Ｅの各々に配置した。比較実施例１Ａは、亀裂軽減層も膜も備えておらず、比較実施例１Ｂは、膜を備えていたが、亀裂軽減層は備えていなかった。実施例１Ｃ〜１Ｅ上に膜を配置する前に、実施例１Ａ〜１Ｅの各々を、約２×１０-7トルの圧力下で約１２０℃に加熱し、その後、室温に冷ました。表１に与えられた厚さ測定値は、分光偏光解析法により測定した。
【０１３９】
【表１】
2018140935.tif 000019
【０１４０】
リング・オン・リング破壊荷重試験を使用して、図６に示されるように、実施例１Ａ〜１Ｅの平均曲げ強度の保持を実証した。リング・オン・リング破壊荷重試験について、膜および／または亀裂軽減層のある面は、張力下にあった。リング・オン・リング破壊荷重試験のパラメータは、１．６ｍｍの接触半径、１．２ｍｍ／分のクロスヘッド速度、０．５インチ（約１．２７ｃｍ）の荷重リング直径、および１インチ（約２．５４ｃｍ）の支持リング直径を含んだ。試験前に、接着膜を、試験されているサンプルの両面に配置して、破砕したガラス片を留めた。
【０１４１】
図６に示されるように、亀裂軽減層の付加により、亀裂軽減層または膜を持たないガラス板（比較実施例１Ａ）とほぼ同じ平均曲げ強度を維持した物品が得られた。さらに、亀裂軽減層を有する物品は、膜だけを有し、亀裂軽減層を持たない強化ガラス基板および非強化ガラス基板（比較実施例１Ｂ）よりも大きい平均曲げ強度を示し、これらの基板は、平均曲げ強度の相当な減少を示した。
【０１４２】
実施例２：ナノ多孔質亀裂軽減層
実施例２Ａ〜２Ｇは、０．７ｍｍ厚のイオン交換により強化したアルミノケイ酸塩ガラス基板を提供することによって作製した。このガラス基板は、６１モル％≦ＳｉＯ2≦７５モル％；７モル％≦Ａｌ2Ｏ3≦１５モル％；０モル％≦Ｂ2Ｏ3≦１２モル％；９モル％≦Ｎａ2Ｏ≦２１モル％；０モル％≦Ｋ2Ｏ≦４モル％；０モル％≦ＭｇＯ≦７モル％；０モル％≦ＣａＯ≦３モル％；および０モル％≦ＳｎＯ2≦１モル％の組成を含んだ。このガラス基板を、３〜８時間に亘り約３５０〜４５０℃の温度を有するＫＮＯ3溶融塩浴中でイオン交換した。このイオン交換ガラス基板は、約６８７ＭＰａの表面圧縮応力および約２４マイクロメートルのイオン交換層の深さを有した。次いで、ガラス基板を、４０〜１１０ｋＨｚで超音波撹拌しながら、約５０〜７０℃の温度を有するＫＯＨ清浄液（１〜４％のＳｅｍｉｃｌｅａｎ  ＫＧ）中で洗浄し、同じ周波数範囲で超音波処理しながら、脱イオン水で濯ぎ、乾燥させた。
【０１４３】
図２Ａのガラス基板は裸のままにし、その上に層も膜も配置されていなかった。５オングストローム／秒の堆積速度、７．３×１０-4トルの堆積圧力、１００ｓｃｃｍ（約０．１７Ｐａ・ｍ3／ｓ）の酸素流量、１００ｓｃｃｍ（約０．１７Ｐａ・ｍ3／ｓ）のアルゴン流量、および最初に２５℃であった基板温度（これは、堆積プロセスにより生じる熱のために、堆積中に約５０℃まで上昇した）を使用して、実施例２Ｂ、２Ｃ、２Ｆおよび２Ｇのガラス基板の各々に、ナノ多孔質ＳｉＯ2層を堆積させた。その結果として得られたナノ多孔質ＳｉＯ2層は、５５０ｎｍの波長で１．３８の屈折率を有した。これは、２１％の推定気孔率となる。ナノ多孔質ＳｉＯ2層は、ナノインデンテーションを使用して、２０ＧＰａの弾性率を有すると測定された。実施例２Ｂおよび２Ｆは、約２００ｎｍの厚さを有するナノ多孔質ＳｉＯ2層を備え、実施例２Ｃおよび２Ｇは、約５００ｎｍの厚さを有するナノ多孔質ＳｉＯ2層を備えた。
【０１４４】
実施例２Ｄ〜２Ｅ（ナノ多孔質層を備えなかった）および実施例２Ｆと２Ｇ（各々がナノ多孔質層を備えた）のガラス基板を、約１００ｎｍの厚さを有するインジウムスズ酸化物（ＩＴＯ）膜でさらに被覆した。これらのＩＴＯ膜は、スパッタリング法およびＫＤＦ製、モデル９０３ｉのＩＴＯコーティングシステムを使用して形成した。これもＫＤＦにより供給された、ＳｎＯ2：Ｉｎ2Ｏ3＝１０：９０（質量）のスパッタリングターゲットを利用した。ＩＴＯ膜は、５ｓｓｃｍ（約８．４５×１０-3Ｐａ・ｍ3／ｓ）の流量の９０：１０の混合Ａｒ：Ｏ2、９５ｓｃｃｍ（約０．１６Ｐａ・ｍ3／ｓ）のＡｒ流、および１０００ＷのＤＣ電力を使用して、１５ミリトルの圧力でスパッタリングターゲットした。堆積後、実施例２Ｅ〜２Ｇを、空気中において６０分間に亘り２００℃でアニールした。実施例２Ｄはアニールしなかった。表２には、実施例２Ａ〜２Ｇの属性および処理が纏められている。
【０１４５】
【表２】
2018140935.tif 000020
【０１４６】
図２Ａ〜２Ｇの平均曲げ強度を、実施例１Ａ〜１Ｅと同じ様式で評価した。図７および８に示されるように、実施例２Ｆおよび２Ｇ（各々が、ガラス基板とＩＴＯ膜との間に配置された蒸着したナノ多孔質ＳｉＯ2層を備えていた）は、実施例２Ｄおよび２Ｅ（ＩＴＯ膜のみを備えていた）よりも改善された強度を示した。実施例２Ｄおよび２Ｅは、実施例２Ａ（裸のガラス基板であった）に対して平均曲げ強度の実質的な減少も示した。ＩＴＯ膜を備えていなかった、実施例２Ｂおよび２Ｃは、実施例２Ａとほぼ同じ平均曲げ強度を示し、ナノ多孔質ＳｉＯ2層がガラス基板の強度を低下させなかったことを示す。
【０１４７】
１００ｎｍ厚のＩＴＯ膜のみを備え、アニールしなかった、実施例２Ｄは、その物品のワイブル特徴強度を約１０６ｋｇｆ（約１０４０Ｎ）に低下させた。実施例２Ｆおよび２Ｇにおいて、ガラス基板と１００ｎｍのＩＴＯ膜との間に２００〜５００ｎｍのナノ多孔質ＳｉＯ2層を加えると（同じアニールサイクル）、特徴的な曲げ強度が１７５〜１８３ｋｇｆ（約１７２０〜１７９０Ｎ）に上昇した。
【０１４８】
実験的スクリーニングにおいて、ナノ多孔質ＳｉＯ2層の上面に堆積されたＩＴＯ膜は、ガラス基板上に直接堆積されたＩＴＯ膜（介在するナノ多孔質ＳｉＯ2層がない）に匹敵する抵抗率レベルを示した。実施例２Ｄ〜２Ｇについて、シート抵抗は、３５〜９５Ω／□に及んだ（約１０×１０-4Ω・ｃｍ未満の抵抗率に相当する）。
【０１４９】
実施例３：酸窒化アルミニウム膜を有する多孔質無機亀裂軽減層
実施例３Ａ〜３Ｂは、１．０ｍｍ厚のイオン交換により強化したアルミノケイ酸塩ガラス基板を提供することによって作製した。このガラス基板は、６１モル％≦ＳｉＯ2≦７５モル％；７モル％≦Ａｌ2Ｏ3≦１５モル％；０モル％≦Ｂ2Ｏ3≦１２モル％；９モル％≦Ｎａ2Ｏ≦２１モル％；０モル％≦Ｋ2Ｏ≦４モル％；０モル％≦ＭｇＯ≦７モル％；０モル％≦ＣａＯ≦３モル％；および０モル％≦ＳｎＯ2≦１モル％の組成を有した。このガラス基板を、３〜８時間に亘り約３５０〜４５０℃の温度を有するＫＮＯ3溶融塩浴中でイオン交換して、強化ガラス基板を提供した。この強化ガラス基板は、約８８５ＭＰａの圧縮応力および約４２マイクロメートルのイオン交換層の深さを有した。次いで、ガラス基板を、４０〜１１０ｋＨｚで超音波撹拌しながら、約５０〜７０℃の温度を有するＫＯＨ清浄液（１〜４％のＳｅｍｉｃｌｅａｎ  ＫＧ）中で洗浄し、同じ周波数範囲で超音波処理しながら、脱イオン水で濯ぎ、乾燥させた。
【０１５０】
比較実施例３Ａの５つのガラス基板を裸のままにし、その上に層も膜も配置されていなかった。５オングストローム／秒の堆積速度、９．０×１０-4トルの堆積圧力、１５０ｓｃｃｍ（約０．２５Ｐａ・ｍ3／ｓ）の酸素流量、１００ｓｃｃｍ（約０．１７Ｐａ・ｍ3／ｓ）のアルゴン流量、および最初に２５℃であった基板温度（これは、堆積プロセスにより生じる熱のために、堆積中に約５０℃まで上昇した）で、ＳｉＯ前駆体材料の抵抗熱蒸発を使用して、真空槽内において、実施例３Ｂの５つのガラス基板に、ナノ多孔質ＳｉＯ2層を堆積させた。次いで、実施例３Ｂの５つのサンプルに、１１５ｓｃｃｍ（０．１９４Ｐａ・ｍ3／ｓ）の流量で流したアルゴン、５０ｓｃｃｍ（約８．４５×１０-2Ｐａ・ｍ3／ｓ）の流量で流した窒素および４ｓｃｃｍ（６．７６×１０-2Ｐａ・ｍ3／ｓ）の流量で流した酸素の存在下において、約０．７５ミリトルの圧力で、アルミニウムターゲットからのＤＣ反応性スパッタリングにより、２０００ｎｍのＡｌＯxＮy膜をさらに被覆した。ＤＣ電力は４０００Ｗで供給した。このＡｌＯxＮy膜は、約７０オングストローム／分の堆積速度で形成した。表３には、実施例３Ａ〜３Ｂの属性および平均強度値が纏められている。表３に示されるように、この組からの未被覆ガラスサンプル（比較実施例３Ａ）の平均強度は、この場合、ＲｏＲ破壊荷重で５つの試験サンプルの平均値として計算して、約３３０ｋｇｆ（約３２３０）であった。実施例３Ｂのサンプルの平均強度は約３９１ｋｇｆ（約３８３０Ｎ）であった。平均強度値の標準偏差を考えると、これらの２つのサンプル組（比較実施例３Ａおよび実施例３Ｂ）の強度分布は、統計的に類似している、または実質的に同じであることが、当業者には容易に理解されるであろう。ワイブル分布解析により、同様の統計的結論が得られる。比較実施例２Ｂに示されるように、類似のガラス基板上に直接配置された類似の２０００ｎｍ厚のＡｌＯxＮy膜により、約１４０〜１６０ｋｇｆ（約１３７０〜１５７０Ｎ）のＲｏＲ平均破壊荷重値が得られた。このように、実施例３Ｂの亀裂軽減層により、亀裂軽減層を持たずに製造された同じまたは実質的に同一の物品と比べて、被覆ガラス強度における実質的な改善がもたらされた。
【０１５１】
【表３】
2018140935.tif 000021
【０１５２】
説明目的のために、限られた数の実施の形態に関して本開示を記載してきたが、この開示の恩恵を受けた当業者には、ここに開示された開示範囲から逸脱しない他の実施の形態も想起できることが認識されるであろう。したがって、本開示の精神および範囲から逸脱せずに、当業者に様々な改変、適用および選択肢が想起されるであろう。
【符号の説明】
【０１５３】
１０，１２０    ガラス基板
１１    貫通亀裂
１２，１１０    膜
１３    片側の逸れ
１４    両側の逸れ
１６    停止亀裂
１８    キンク
１００    物品
１３０    亀裂軽減層
１４０    有効界面
１５０    第１の界面
１６０    第２の界面
【図１】
2018140935.tif 000022
【図２】
2018140935.tif 000023
【図３】
2018140935.tif 000024
【図４】
2018140935.tif 000025
【図５Ａ】
2018140935.tif 000026
【図５Ｂ】
2018140935.tif 000027
【図５Ｃ】
2018140935.tif 000028
【図６】
2018140935.tif 000029
【図７】
2018140935.tif 000030
【図８】
2018140935.tif 000031